(57)【要約】  改良された音響減衰材料及びその適用が提供される。改良された音響減衰材料は、格子間空間を含む多孔質ポリテトラフルオロエチレン（ＰＴＦＥ）のような多孔質ポリマーから生産された繊維布帛層を含んでよい。改良された音響減衰材料は、エポキシ層と交互に配置された多孔性ポリマーシートを含んでよい。多孔質ポリマーのシートは、直通のホールを含んでよい。多孔質ＰＴＦＥ繊維布帛層を有するバッキングを含む超音波変換器の実施形態が提供される。多孔質ＰＴＦＥ繊維の布帛層を有するバッキングを含む超音波変換器が、三次元の超音波イメージング装置で利用されてよい。エポキシ層と交互に配置された複数の多孔性ＰＴＦＥシートを含む超音波変換器の実施形態が提供される。複数の多孔質ＰＴＦＥシートを含む超音波変換器が、超音波イメージングカテーテルで利用されてよい。
2010527167.tif 000002
【特許請求の範囲】
【請求項１】
音響面と後面とを有する活性層であって、該活性層が少なくとも一つの超音波変換器要素を含み、該後面が該音響面に対して該活性層の反対側に在る、活性層、及び、
該後面と相互に連結されるバッキングであって、該バッキングが、空孔を有するポリマーを含む少なくとも一つの不織布膜と、複数の支持層とを含み、該少なくとも一つの不織布膜の各々が該複数の支持層と交互に配置される、バッキング、
を含む超音波変換器システム。
【請求項２】
前記少なくとも一つの超音波変換器要素の少なくとも一つが平面である、請求項１に記載の超音波変換器システム。
【請求項３】
前記少なくとも一つの超音波変換器要素の少なくとも一つが曲線状である、請求項１に記載の超音波変換器システム。
【請求項４】
前記少なくとも一つの不織布膜の各々の一つが複数の貫通孔を含み、前記複数の支持層が、該複数の貫通孔の少なくとも一部分を充填する共通の支持材料を含む、請求項１に記載の超音波変換器システム。
【請求項５】
前記複数の貫通孔の少なくとも幾つかが、近接の不織布膜の貫通孔と整列状態ではない、請求項４に記載の超音波変換器システム。
【請求項６】
前記複数の貫通孔の大部分が、近接の不織布膜の任意の貫通孔と整列状態ではない、請求項５に記載の超音波変換器システム。
【請求項７】
前記複数の貫通孔の全てが、近接の不織布膜の貫通孔と整列状態ではない、請求項６に記載の超音波変換器システム。
【請求項８】
前記ポリマーが、ＰＴＦＥ、ウレタン、ポリスチレン、フルオロポリマー、シリコーン及びポリオレフィンからなる群から選択される、請求項４に記載の超音波変換器システム。
【請求項９】
前記ポリマーがＰＴＦＥである、請求項８に記載の超音波変換器システム。
【請求項１０】
前記一般支持材料が、エポキシ、ＴＨＶ、ＦＥＰ、ＰＴＦＥ、ＰＥＳ、ＥＦＥＰ、ＰＥＴ、ＰＥＥＫ、ＰＥＩ、ＰＣ及びＬＣＰからなる群から選択される、請求項４に記載の超音波変換器システム。
【請求項１１】
前記少なくとも一つの不織布膜の各々が１から２００μｍ（ミクロン）の厚みであり、前記複数の支持層の各々が１から２００μｍ（ミクロン）の厚みである、請求項４に記載の超音波変換器システム。
【請求項１２】
前記少なくとも一つの不織布膜の各々と前記複数の支持層とが、前記活性層に平行に配置される、請求項１に記載の超音波変換器システム。
【請求項１３】
前記少なくとも一つの不織布膜の各々と前記複数の支持層とが、前記活性層に対して所定の角度で配置される、請求項１に記載の超音波変換器システム。
【請求項１４】
前記バッキングが複数の前記不織布膜を含み、該複数の前記不織布膜が、各々、一から８００μｍ（ミクロン）の厚みを有し、前記複数の支持層が、各々、１から５００μｍ（ミクロン）の厚みを有する、請求項１に記載の超音波変換器システム。
【請求項１５】
前記ポリマーが、ＰＴＦＥ、ウレタン、ポリスチレン、フルオロポリマー、シリコーン及びポリオレフィンからなる群から選択される、請求項１４に記載の超音波変換器システム。
【請求項１６】
前記ポリマーがＰＴＦＥである、請求項１５に記載の超音波変換器システム。
【請求項１７】
前記複数の支持層が、ポリマー、セラミック及び金属からなる群から選択される材料を含む、請求項１５に記載の超音波変換器システム。
【請求項１８】
前記複数の支持層が、熱硬化性樹脂、熱可塑性樹脂、フルオロポリマー及びエポキシからなる群から選択される材料を含む、請求項１５に記載の超音波変換器システム。
【請求項１９】
さらに、近接の膜と支持層との間に配置される複数の相互連結層を含み、該複数の相互連結層の各々が、
第一表面と第二表面とを有する接着剤キャリア、
該第一表面上に配置される第一接着剤層及び、
該第二表面上に配置される第二接着剤層を含む、
請求項１５に記載の超音波変換器システム。
【請求項２０】
前記複数の相互連結層が、前記近接の膜と前記支持層とを互いに結び付ける働きをすることが可能である、請求項１９に記載の超音波変換器システム。
【請求項２１】
さらに、前記バッキングを通過する複数の連続的な経路を含み、前記複数の連続的な経路が導電性材料で少なくとも一部分を充填し、該複数の連続的な経路の各々が前記バッキングを通過する導電性経路を提供する働きをすることが可能である、請求項１に記載の超音波変換器システム。
【請求項２２】
音響面と後面とを有する活性層であって、該活性層が少なくとも一つの超音波変換器要素を含み、該後面が該音響面に対して該活性層の反対側に在る、活性層、並びに、
バッキングであって、該バッキングが、
第一側面、
該第一側面に対して反対に配置される第二側面、
空孔を有するポリマー膜及び、
補強材料、
を含むバッキング、
を含み、
該第二側面が該後面と相互連結し、該第一側面から該後面まで伝わる音波ビームが該ポリマー膜の少なくとも一部分を通過するように該バッキングが構成される、
超音波変換器システム。
【請求項２３】
前記ポリマー膜が、ＰＴＦＥ、ウレタン、ポリスチレン、フルオロポリマー、シリコーン及びポリオレフィンからなる群から選択される、請求項２２に記載の超音波変換器システム。
【請求項２４】
前記補強材が、ポリマー、セラミック及び金属からなる群から選択される材料を含む、請求項２２に記載の超音波変換器システム。
【請求項２５】
前記補強材料が、エポキシ、ＴＨＶ、ＦＥＰ、ＰＴＦＥＰＥＳ、ＥＦＥＰ、ＰＥＴ、ＰＥＥＫ、ＰＥＩ、ＰＣ及びＬＣＰからなる群から選択される、請求項２２に記載の超音波変換器システム。
【請求項２６】
前記空孔を有する前記ポリマー膜が第一曲げ弾性率を有し、前記バッキングが、該第一曲げ弾性率の少なくとも二倍の曲げ弾性率を全体にわたって有する、請求項２２に記載の超音波変換器システム。
【請求項２７】
前記バッキングが、第一側面から第二側面に伝わる音波ビームに関して、１ＭＨｚで少なくとも２５ｄＢ／ｃｍの音響減衰を有する、請求項２２に記載の超音波変換器システム。
【請求項２８】
前記空孔を有する前記ポリマー膜の音響減衰が前記補強材料の少なくとも二倍である、請求項２２に記載の超音波変換器システム。
【請求項２９】
前記空孔の率が少なくとも約５パーセントである、請求項２２に記載の超音波変換器システム。
【請求項３０】
前記ポリマーが第一曲げ弾性率を有し、前記バッキングが、該第一曲げ弾性率の少なくとも二倍の曲げ弾性率を有する、請求項２２に記載の超音波変換器システム。
【請求項３１】
前記ポリマーの前記曲げ弾性率が少なくとも２０ＭＰＡである、請求項３０に記載の超音波変換器システム。
【請求項３２】
入射する音響エネルギーを減衰させる働きをすることが可能である音響減衰材料及び、
該音響減衰材料に相互連結する支持構造物を含み、該音響減衰材料が、空孔を有するポリマーを含む第一不織布成分と、支持材料を含む第二成分とを含有する、音響減衰デバイス。
【請求項３３】
前記空孔が前記第二成分で部分的に充填される、請求項３２に記載の音響減衰デバイス。
【請求項３４】
前記第一不織布成分が複数の膜を含み、第二成分が複数の支持層を含み、該複数の膜が該複数の支持層と交互に配置される、請求項３２に記載の音響減衰デバイス。
【請求項３５】
前記複数の膜の各々が、前記複数の膜の中を通過する複数の経路を画定する複数のビアを含み、該複数のビアの少なくとも一部が前記支持材料で充填される、請求項３４に記載の音響減衰デバイス。
【請求項３６】
前記多孔質ポリマーが、ＰＴＦＥ、ウレタン、ポリスチレン、フルオロポリマー、シリコーン及びポリオレフィンからなる群から選択される、請求項３５に記載の音響減衰デバイス。
【請求項３７】
前記支持材料が、エポキシ、ＴＨＶ、ＦＥＰ、ＰＴＦＥＰＥＳ、ＥＦＥＰ、ＰＥＴ、ＰＥＥＫ、ＰＥＩ、ＰＣ及びＬＣＰからなる群から選択される、請求項３６に記載の音響減衰デバイス。
【請求項３８】
前記複数の膜が、各々、８００μｍ（ミクロン）未満の厚みを有し、前記複数の支持層が、各々、５００μｍ（ミクロン）未満の厚みを有する、請求項３４に記載の音響減衰デバイス。
【請求項３９】
前記ポリマーが、ＰＴＦＥ、ウレタン、ポリスチレン、フルオロポリマー、シリコーン及びポリオレフィンからなる群から選択される、請求項３８に記載の音響減衰デバイス。
【請求項４０】
前記支持材料が、熱硬化性樹脂、熱可塑性樹脂、フルオロポリマー及びエポキシからなる群から選択される、請求項３９に記載の音響減衰デバイス。
【請求項４１】
前記支持材料が、ポリマー、セラミック及び金属からなる群から選択される、請求項３９に記載の音響減衰デバイス。
【請求項４２】
音響減衰材料に入射する音響エネルギーを減衰させる働きをする音響減衰材料であって、該材料が、第一ポリマーを含む第一不織布成分と、第二ポリマーを含む第二成分と、を含み、及び、該第一不織布成分が空孔を有し、該空孔が該第二成分で部分的に充填され、該空孔に該第二成分がない場合に該第一不織布成分が第一曲げ弾性率を有し、該空孔内に該第二成分が部分的に配置する場合に該第一不織布成分が第二曲げ弾性率を有し、さらに、該第一曲げ弾性率が第二曲げ弾性率よりも低い、材料。
【請求項４３】
前記第一ポリマーが、ＰＴＦＥ、ウレタン、ポリスチレン、フルオロポリマー、シリコーン及びポリオレフィンからなる群から選択される、請求項４２に記載の音響減衰材料。
【請求項４４】
前記第二ポリマーが、エポキシ、ＴＨＶ、ＦＥＰ、ＰＴＦＥ、ＰＥＳ、ＥＦＥＰ、ＰＥＴ、ＰＥＥＫ、ＰＥＩ、ＰＣ及びＬＣＰからなる群から選択される、請求項４２に記載の音響減衰材料。
【請求項４５】
前記空孔に前記第二成分がない場合に、前記第一不織布成分が、１ＭＨｚで少なくとも２５ｄＢ／ｃｍの音響減衰を有する、請求項４２に記載の音響減衰材料。
【請求項４６】
前記音響エネルギーの周波数が１００ｋＨｚから１００ＭＨｚである、請求項４２に記載の音響減衰材料。
【請求項４７】
１００ｋＨｚから１００ＭＨｚの周波数を有する音響エネルギーを減衰させる際に利用することに適する第一不織布層と、第二層と、を含み、及び、該第一不織布層が第一曲げ弾性率と第一音響減衰とを有し、該第二層が第二曲げ弾性率と第二音響減衰とを有し、さらに、該第一曲げ弾性率が該第二曲げ弾性率よりも小さく、かつ、該第一音響減衰が該第二音響減衰よりも少なくとも二倍大きい、音響減衰材料。
【請求項４８】
前記第一不織布層が、ＰＴＦＥ、ウレタン、ポリスチレン、フルオロポリマー、シリコーン及びポリオレフィンからなる群から選択されるポリマーを含み、前記第一不織布層が空孔を有し、さらに、前記第二層が、ポリマー、セラミック及び金属からなる群から選択される支持材料を含む、請求項４７に記載の音響減衰材料。
【請求項４９】
前記第一音響減衰が、１ＭＨｚで少なくとも５０ｄＢ／ｃｍである、請求項４８に記載の音響減衰材料。
【請求項５０】
前記第一層がＰＴＦＥを含む、請求項４８に記載の音響減衰材料。
【請求項５１】
前記空孔の一部分が前記支持材料で充填される、請求項４８に記載の音響減衰材料。
【請求項５２】
音響減衰材料に入射する音響エネルギーを減衰させる働きをする音響減衰材料であって、該材料が、複数の不織布膜と、複数の支持層とを含み、該複数の不織布膜が、空孔を有するポリマーを含み、さらに、該複数の支持層と交互に配置される、材料。
【請求項５３】
前記複数の不織布膜中の第一不織布膜が該第一不織布膜の中を通過する複数の経路を画定する第一の複数のビアを有し、前記複数の不織布膜中の第二不織布膜が該第二不織布膜の中を通過する複数の経路を画定する第二の複数のビアを有し、さらに、前記複数の支持層が、該第一の複数のビアの少なくとも一部分及び該第二の複数のビアの少なくとも一部分を充填する一般支持材料を含む、請求項５２に記載の音響減衰材料。
【請求項５４】
前記第一の複数のビアの少なくとも一部分が、前記第二の複数のビアの任意のビアと整列状態ではない、請求項５３に記載の音響減衰材料。
【請求項５５】
前記第一の複数のビアの大部分が、前記第二の複数のビアの任意のビアと整列状態ではない、請求項５４に記載の音響減衰材料。
【請求項５６】
前記第一の複数のビアの各々のビアが、前記第二の複数のビアの任意のビアと整列状態ではない、請求項５５に記載の音響減衰材料。
【請求項５７】
前記音響減衰材料が、前記第一不織布膜と垂直である方向に伝わる音響エネルギーに対して１ＭＨｚで少なくとも２５ｄＢ／ｃｍの音響減衰を有する、請求項５３に記載の音響減衰材料。
【請求項５８】
前記一般支持材料が、エポキシ、ＴＨＶ、ＦＥＰ、ＰＴＦＥ、ＰＥＳ、ＥＦＥＰ、ＰＥＴ、ＰＥＥＫ、ＰＥＩ、ＰＣ及びＬＣＰからなる群から選択される材料を含む、請求項５３に記載の音響減衰材料。
【請求項５９】
前記ポリマーが、ＰＴＦＥ、ウレタン、ポリスチレン、フルオロポリマー、シリコーン及びポリオレフィンからなる群から選択される、請求項５３に記載の音響減衰材料。
【請求項６０】
前記ポリマーがＰＴＦＥである、請求項５９に記載の音響減衰材料。
【請求項６１】
前記ポリマーが、ＰＴＦＥ、ウレタン、ポリスチレン、フルオロポリマー、シリコーン及びポリオレフィンからなる群から選択され、前記複数の支持層が、ポリマー、セラミック及び金属からなる群から選択される材料を含む、請求項５２に記載の音響減衰材料。
【請求項６２】
前記空孔の率が５から８５パーセントである、請求項５２に記載の音響減衰材料。
【請求項６３】
前記音響エネルギーの周波数が１００ｋＨｚから１００ＭＨｚである、請求項５２に記載の音響減衰材料。
【請求項６４】
前記複数の不織布膜が、各々、８００μｍ（ミクロン）未満の厚みを有し、前記複数の支持層が、各々、５００μｍ（ミクロン）未満の厚みを有する、請求項５２に記載の音響減衰材料。
【請求項６５】
さらに、前記複数の不織布膜の近接の膜と前記複数の支持層との間に配置される複数の相互連結層を含み、該複数の相互連結層の各々が、
第一表面と第二表面とを有する接着剤キャリア、
該第一表面上に配置される第一接着剤層及び、
該第二表面上に配置される第二接着剤層を含む、
請求項６４に記載の音響減衰材料。
【請求項６６】
前記複数の相互連結層が、前記近接の膜と前記支持層とを互いに結び付ける働きをすることが可能である、請求項６５に記載の音響減衰材料。
【請求項６７】
前記音響減衰材料が、前記不織布膜と垂直である方向に伝わる音響エネルギーに関して１ＭＨｚで少なくとも２５ｄＢ／ｃｍの音響減衰を有する、請求項６４に記載の音響減衰材料。
【請求項６８】
第一側面、
該第一側面に対して反対に配置される第二側面、
空孔を有するポリマー膜及び、
補強材料、
を含み、
該ポリマーの音響減衰が該補強材料の少なくとも二倍の音響減衰であり、該第一側面から該後面まで伝わる音波ビームが該ポリマー膜の少なくとも一部分を通過するように該補強材料が構成される、
音響減衰材料。
【請求項６９】
前記空孔を有する前記ポリマーが第一曲げ弾性率を有し、前記音響減衰材料が、該第一曲げ弾性率の少なくとも二倍の曲げ弾性率を全体にわたって有する、請求項６８に記載の音響減衰材料。
【請求項７０】
前記第一曲げ弾性率が２０Ｍｐａ未満であり、前記第二曲げ弾性率が少なくとも４０Ｍｐａである、請求項６９に記載の音響減衰材料。
【請求項７１】
前記ポリマーが、ＰＴＦＥ、ウレタン、ポリスチレン、フルオロポリマー、シリコーン及びポリオレフィンからなる群から選択され、前記補強材料が、ポリマー、セラミック及び金属からなる群から選択される、請求項６８に記載の音響減衰材料。
【請求項７２】
前記補強材料が、エポキシ、ＴＨＶ、ＦＥＰ、ＰＴＦＥ、ＰＥＳ、ＥＦＥＰ、ＰＥＴ、ＰＥＥＫ、ＰＥＩ、ＰＣ及びＬＣＰからなる群から選択される、請求項６８に記載の音響減衰材料。
【請求項７３】
前記空孔の率が少なくとも５パーセントである、請求項６８に記載の音響減衰材料。
【請求項７４】
前記音響減衰材料が、前記第一側面から前記第二側面に伝わる音に関して１ＭＨｚで少なくとも２５ｄＢ／ｃｍの音響減衰を有する、請求項６８に記載の音響減衰材料。
【請求項７５】
音響エネルギーを減衰させる方法であって、該方法が、
減衰する音響エネルギーの経路に不織布多孔質ポリマーの複数層を含む部材を配置する工程、
該部材内に、該音響エネルギーの少なくとも一部を吸収する工程、及び
支持材料の少なくとも一つの層を用いて、該不織布多孔質ポリマーの該複数層を支持する工程、
を含む方法。
【請求項７６】
前記吸収する工程が、前記不織布多孔質ポリマーの前記複数層で前記音響エネルギーの少なくとも一部分を受け取る工程を含み、前記不織布多孔質ポリマーの複数層が前記支持材料の複数層と交互に配置される、請求項７５に記載の方法。
【請求項７７】
前記不織布多孔質ポリマーの前記複数層が穿孔膜である、請求項７６に記載の方法。
【請求項７８】
前記多孔質ポリマーが、ＰＴＦＥ、ウレタン、ポリスチレン、フルオロポリマー、シリコーン及びポリオレフィンからなる群から選択され、前記支持材料が、エポキシ、ＴＨＶ、ＦＥＰ、ＰＴＦＥ、ＰＥＳ、ＥＦＥＰ、ＰＥＴ、ＰＥＥＫ、ＰＥＩ、ＰＣ及びＬＣＰからなる群から選択される材料を含む、請求項７７に記載の方法。
【請求項７９】
前記支持材料が前記穿孔膜の一部分を少なくとも部分的に充填する、請求項７７に記載の方法。
【請求項８０】
前記複数層の不織布多孔質ポリマーが、各々、８００μｍ（ミクロン）未満の厚みを有し、前記複数層の前記支持材料が、各々、５００μｍ（ミクロン）未満の厚みを有する、請求項７６に記載の方法。
【請求項８１】
前記多孔質ポリマーが、ＰＴＦＥ、ウレタン、ポリスチレン、フルオロポリマー、シリコーン及びポリオレフィンからなる群から選択され、前記支持材料が、ポリマー、セラミック及び金属からなる群から選択される材料を含む、請求項８０に記載の方法。
【請求項８２】
前記部材が前側面と後側面とを有し、前記配置する工程が一つの表面に近接させて前記部材を配置する工程を含み、該前側面が該表面と向かい合って接触し、前記吸収する工程が、前記部材内で該表面から発する音響エネルギーを吸収する工程を含み、さらに前記部材内で該後側面に入射する音響エネルギーを吸収する工程を含む、請求項７６に記載の方法。
【請求項８３】
前記配置する工程が所定の容積内で実行され、前記吸収する工程が該所定の容積内で音響エネルギーを弱める、請求項７６に記載の方法。
【請求項８４】
音響面と後面とを有する活性層であって、該活性層が少なくとも一つの超音波変換器要素を含み、該後面が該音響面に対して該活性層の反対側に在る、活性層、及び、
該後面と相互に連結されるバッキングであって、該バッキングが、空孔を有するポリマーを含む複数の膜と支持材料を含む複数の支持層とを含み、該複数の膜が該複数の支持層と交互に配置され、該複数の膜の一部が除去された複数の区画を、該複数の膜が含む、バッキング、
を含む超音波変換器システム。
【請求項８５】
前記複数の区画の少なくとも幾つかが、前記複数の膜の中の近接膜の前記複数の区画の中の任意の区画と整列状態ではない、請求項８４に記載の超音波変換器システム。
【請求項８６】
前記複数の区画の大部分が、前記複数の膜の近接膜の前記複数の区画の任意の区画と整列状態ではない、請求項８５に記載の超音波変換器システム。
【請求項８７】
前記複数の区画の全部が、前記複数の膜の近接膜の前記複数の区画の任意の区画と整列状態ではない、請求項８６に記載の超音波変換器システム。
【請求項８８】
前記ポリマーが、ＰＴＦＥ、ウレタン、ポリスチレン、フルオロポリマー、シリコーン及びポリオレフィンからなる群から選択される、請求項８４に記載の超音波変換器システム。
【請求項８９】
前記ポリマーがＰＴＦＥである、請求項８８に記載の超音波変換器システム。
【請求項９０】
前記支持材料が、エポキシ、ＴＨＶ、ＦＥＰ、ＰＴＦＥ、ＰＥＳ、ＥＦＥＰ、ＰＥＴ、ＰＥＥＫ、ＰＥＩ、ＰＣ及びＬＣＰからなる群から選択される、請求項８４に記載の超音波変換器システム。
【請求項９１】
超音波変換器の裏面に入射する音響エネルギーを低減させる方法であって、該方法が、  不織布多孔質ポリマー層と支持材料とを含む音響減衰部材を提供し、該部材が前表面と後表面とを有する、工程、
該超音波変換器の該裏面に近接させて該音響減衰部材を配置し、該前表面が該裏面と向かい合って接触する、工程、
該音響減衰部材内で該裏面から発する音響エネルギーを吸収する工程、及び、
該音響減衰部材内で該後表面に入射する音響エネルギーを吸収する工程、
を含む方法。
【請求項９２】
前記音響減衰部材が、前記支持材料の複数の層と交互に配置される複数の前記不織布多孔質ポリマー層を含む、請求項９１に記載の方法。
【請求項９３】
前記複数の不織布多孔質ポリマー層の各々が複数の穴を含む、請求項９２に記載の方法。
【請求項９４】
前記支持材料が、エポキシ、ＴＨＶ、ＦＥＰ、ＰＴＦＥ、ＰＥＳ、ＥＦＥＰ、ＰＥＴ、ＰＥＥＫ、ＰＥＩ、ＰＣ及びＬＣＰからなる群から選択される、請求項９３に記載の方法。
【請求項９５】
前記複数層の不織布多孔質ポリマーが、各々、８００μｍ（ミクロン）未満の厚みを有し、前記複数層の前記支持材料が、各々、５００μｍ（ミクロン）未満の厚みを有する、請求項９２に記載の方法。
【請求項９６】
前記支持材料が、ポリマー、セラミック及び金属からなる群から選択される、請求項９５に記載の方法。
【請求項９７】
前記多孔質ポリマーが、ＰＴＦＥ、ウレタン、ポリスチレン、フルオロポリマー、シリコーン及びポリオレフィンからなる群から選択される、請求項９１に記載の方法。
【請求項９８】
前記多孔質ポリマーがＰＴＦＥである、請求項９７に記載の方法。
【請求項９９】
前記音響エネルギーの周波数が１００ｋＨｚから１００ＭＨｚである、請求項９１に記載の方法。
【請求項１００】
外側シェル、並びに、
該外側シェルの中に配置された超音波変換器、
を含む超音波カテーテルプローブであって、
該超音波変換器が、
音響面と後面とを有する活性層であって、該活性層が少なくとも一つの超音波変換器要素を含み、該後面が該音響面に対して該活性層の反対側に在る、活性層、及び、
該後面と相互に連結されるバッキングであって、該バッキングが、複数の支持層と交互に配置される複数の音響減衰層を含む、バッキング、
を含む超音波変換器である、超音波カテーテルプローブ。
【請求項１０１】
前記複数の音響減衰層が、
第一厚みを有する第一音響減衰層であって、該第一音響減衰層の該第一厚みの中を通過する複数の経路を画定する第一の複数ビアを含む、第一音響減衰層、及び、
第二厚みを有する第二音響減衰層であって、該第二音響減衰層の該第二厚みの中を通過する複数の経路を画定する第二の複数ビアを含む、第二音響減衰層を含み、
前記複数の支持層が、該第一の複数ビア及び該第二の複数ビアの少なくとも一部分を充填する一般支持材料である、音響減衰層。
【請求項１０２】
前記活性層が複数の超音波変換器要素を含む、請求項１０１に記載の超音波カテーテルプローブ。
【請求項１０３】
前記少なくとも一つの超音波変換器要素が、超音波信号の送信及び超音波信号の受信のうち、少なくとも一つを実行する働きをすることが可能である、請求項１０１に記載の超音波カテーテルプローブ。
【請求項１０４】
前記音響減衰層が、空孔を有するポリマーを含む、請求項１０１に記載の超音波カテーテルプローブ。
【請求項１０５】
前記ポリマーがＰＴＦＥであって、前記空孔を有する前記ポリマーの単位厚み毎の音響減衰が、前記支持材料の二倍の音響減衰である、請求項１０４に記載の超音波カテーテルプローブ。
【請求項１０６】
前記一般支持材料が、エポキシ、ＴＨＶ、ＦＥＰ、ＰＴＦＥ、ＰＥＳ、ＥＦＥＰ、ＰＥＴ、ＰＥＥＫ、ＰＥＩ、ＰＣ及びＬＣＰからなる群から選択される、請求項１０１に記載の超音波カテーテルプローブ。
【請求項１０７】
前記複数の音響減衰層が空孔を有するポリマーを含み、さらに前記複数の支持層が支持材料を含む、請求項１００に記載の超音波カテーテルプローブ。
【請求項１０８】
前記ポリマーが、ＰＴＦＥ、ウレタン、ポリスチレン、フルオロポリマー、シリコーン及びポリオレフィンからなる群から選択される、前記支持材料が、ポリマー、セラミック及び金属からなる群から選択される、請求項１０７に記載の超音波カテーテルプローブ。
【請求項１０９】
前記複数の音響減衰層が、各々、８００μｍ（ミクロン）未満の厚みを有し、前記複数層の支持層が、各々、５００μｍ（ミクロン）未満の厚みを有する、請求項１０８に記載の超音波カテーテルプローブ。
【請求項１１０】
音響面と後面とを有する活性層であって、該活性層が少なくとも一つの超音波変換器要素を含み、該後面が該音響面に対して該活性層の反対側に在る、活性層、及び、
該後面と相互に連結する音響減衰層であって、該音響減衰層が、
（ａ）空孔を有する繊維ポリマーと、
（ｂ）補強材料と、
を含む、音響減衰層
を含む超音波変換器システム。
【請求項１１１】
前記音響減衰層が繊維ポリマーと補強材料とを含む、請求項１１０に記載の超音波変換器システム。
【請求項１１２】
前記音響減衰層が多孔質ポリマー繊維を含む、請求項１１１に記載の超音波変換器システム。
【請求項１１３】
前記音響減衰層が１ＭＨｚで２５ｄＢ／ｃｍ超の音響減衰を有する、請求項１１１に記載の超音波変換器システム。
【請求項１１４】
前記ポリマーが、ＰＴＦＥ、ウレタン、ポリスチレン、フルオロポリマー、シリコーン及びポリオレフィンからなる群から選択される、請求項１１０に記載の超音波変換器システム。
【請求項１１５】
前記ポリマーがＰＴＦＥである、請求項１１４に記載の超音波変換器システム。
【請求項１１６】
前記少なくとも一つの超音波変換器要素が、超音波信号の送信及び超音波信号の受信のうち、少なくとも一つを実行する働きをすることが可能である、請求項１１０に記載の超音波変換器システム。
【請求項１１７】
前記少なくとも一つの超音波変換器要素が、超音波信号を送信して受信する働きをすることが可能である、請求項１１６に記載の超音波変換器システム。
【請求項１１８】
前記少なくとも一つの超音波変換器要素の少なくとも一つが平面である、請求項１１０に記載の超音波変換器システム。
【請求項１１９】
前記少なくとも一つの超音波変換器要素の少なくとも一つが曲線状である、請求項１１０に記載の超音波変換器システム。
【請求項１２０】
前記補強材料が、熱可塑性材料及び熱硬化性材料のうち、一以上の材料である、請求項１１０に記載の超音波変換器システム。
【請求項１２１】
前記補強材料が、ＴＨＶ、ＦＥＰ、ＰＴＦＥ、ＰＥＳ、ＥＦＥＰ、ＰＥＴ、ＰＥＥＫ、ＰＥＩ、ＰＣ及びＬＣＰからなる群から選択される、請求項１２０に記載の超音波変換器システム。
【請求項１２２】
前記空孔が前記補強材料で部分的に充填される、請求項１２０に記載の超音波変換器システム。
【請求項１２３】
前記後面と前記音響減衰層との間に配置される中間層を更に含み、該中間層が、エポキシ、シリコンラバー、タングステン、酸化アルミニウム、雲母及びミクロスフェアからなる群から選ばれる材料を含む、請求項１１０に記載の超音波変換器システム。
【請求項１２４】
音響面と後面とを有する活性層であって、該活性層が少なくとも一つの超音波変換器要素を含み、該後面が該音響面に対して該活性層の反対側に在る、活性層、及び、
該後面と相互に連結されるバッキングであって、該バッキングが布帛層を含み、該布帛層が複数の繊維を含み、該複数の繊維がポリマーを含み、該布帛層が該複数の繊維の間に布帛層の空隙を画定し、布帛層の空隙の少なくとも一部分が補強材料で充填される、バッキング、
を含む超音波変換器システム。
【請求項１２５】
前記複数の繊維がＰＴＦＥを含み、前記補強材料がＴＨＶを含む、請求項１２４に記載の超音波変換器システム。
【請求項１２６】
第二布帛層であって、該第二布帛層が第二の複数の繊維を含み、該第二の複数の繊維が前記ポリマーを含み、該第二の複数の繊維が繊維空孔を有する、第二布帛層及び、
前記布帛層と該第二布帛層との間の接着剤層であって、該接着剤層が該第二布帛層に前記布帛層を結合させる、接着剤層、
を更に含む、請求項１２４に記載の超音波変換器システム。
【請求項１２７】
前記バッキングが、前記後面と前記布帛層との間に中間層を含み、該中間層が、エポキシ、シリコンラバー、タングステン、酸化アルミニウム、雲母及びミクロスフェアからなる群から選ばれる材料を含む、請求項１２４に記載の超音波変換器システム。
【請求項１２８】
前記中間層がエポキシを含む、請求項１２７に記載の超音波変換器システム。
【請求項１２９】
電気的接続部材を更に含み、該電気的接続部材が絶縁材料と複数の独立な導電経路とを含み、該複数の導電経路の各々が、少なくとも一つの超音波変換器要素のうちの対応する一つを横断して電気的に接触するように配置される、請求項１２４に記載の超音波変換器システム。
【請求項１３０】
前記バッキングの中を通過する複数の連続経路を更に含み、該複数の連続経路が、少なくとも一部分的に導電性材料で充填され、該複数の連続経路の各々が、前記バッキングの中を通過して導電経路を提供する働きをすることが可能である、請求項１２４に記載の超音波変換器システム。
【請求項１３１】
前記複数の繊維が多孔質繊維を含む、請求項１２４に記載の超音波変換器システム。
【請求項１３２】
前記多孔質繊維が約８５パーセント未満の空孔を有する、請求項１３１に記載の超音波変換器システム。
【請求項１３３】
前記多孔質繊維が少なくとも約５パーセントの空孔を有する、請求項１３１に記載の超音波変換器システム。
【請求項１３４】
超音波変換器の裏面に入射する音響エネルギーを低減させる方法であって、該方法が、
多孔質ポリマーを含む材料層を提供する工程であって、該材料層が前表面と後表面を有する工程、
該超音波変換器の該裏面に近接させて該材料層を配置する工程であって、該前表面が該裏面と向かい合って接触し、該後表面が流体と接触する、工程、
該材料層内で該裏面から発する音響エネルギーを吸収する工程及び、
該材料層内で該後表面に入射する音響エネルギーの吸収する工程
を含む方法。
【請求項１３５】
前記流体がガスである、請求項１３４に記載の方法。
【請求項１３６】
前記材料が多孔質ポリマー繊維の少なくとも一つの布帛層を含み、該多孔質ポリマー繊維の該少なくとも一つの布帛層の各々の層内の空隙が、少なくとも一部分的に非多孔質ポリマーで充填される、請求項１３４に記載の方法。
【請求項１３７】
前記多孔質ポリマーが、ウレタン, ポリスチレン, フルオロポリマー, シリコーン及びポリオレフィンからなる群から選ばれる、請求項１３４に記載の方法。
【請求項１３８】
前記多孔質ポリマーがＰＴＦＥである、請求項１３４に記載の方法。
【請求項１３９】
前記音響エネルギーの周波数が１００ｋＨｚから１００ＭＨｚである、請求項１３４に記載の方法。
【請求項１４０】
超音波変換装置で使用するのに適する第一布帛層であって、該第一布帛層が、該第一布帛層に入射する音響エネルギーを減衰させる働きをすることが可能であり、該第一布帛層が第一の複数の繊維を含み、該第一の複数の繊維が第一の繊維空孔を有し、該第一の布帛層が、該第一の複数の繊維の間に第一層の空隙を画定する第一布帛層及び、
補強材料であって、該第一層の空隙が少なくとも一部分的に該補強材料で充填される、補強材料、
を含む音響減衰材料。
【請求項１４１】
第二布帛層を更に含み、該第二布帛層が第二の複数の繊維を含み、該第二布帛層が、該第二の複数の繊維の間に第二層の空隙を画定し、該第二層の空隙が少なくとも一部分的に前記補強材料で充填される、請求項１４０に記載の音響減衰材料。
【請求項１４２】
前記第一布帛層と前記第二布帛層との間にエポキシ層を更に含む、請求項１４１に記載の音響減衰材料。
【請求項１４３】
前記補強材料が、エポキシ、ＴＨＶ、ＦＥＰ、ＰＴＦＥ、ＰＥＳ、ＥＦＥＰ、ＰＥＴ、ＰＥＥＫ、ＰＥＩ、ＰＣ及びＬＣＰからなる群から選択される材料を含む、請求項１４０に記載の音響減衰材料。
【請求項１４４】
前記第一の複数の繊維がＰＴＦＥを含む、請求項１４０に記載の音響減衰材料。
【請求項１４５】
前記第一の複数の繊維が、ウレタン、ポリスチレン、フルオロポリマー、シリコーン及びポリオレフィンからなる群から選ばれるポリマーを含む、請求項１４０に記載の音響減衰材料。
【請求項１４６】
前記音響エネルギーの周波数が１００ｋＨｚから１００ＭＨｚである、請求項１４０に記載の音響減衰材料。
【請求項１４７】
音響減衰材料に入射する音響エネルギーを減衰させる働きをすることが可能である音響減衰材料及び、
該音響減衰材料に相互に連結される支持構造物であって、該音響減衰材料が、空孔を有するポリマーを含む第一の成分と、支持材料を含む第二の成分とを含む、支持構造物、を含む音響減衰デバイス。
【請求項１４８】
前記空孔が前記第二の成分で部分的に充填される、請求項１４７に記載の音響減衰デバイス。
【請求項１４９】
前記第一の成分が繊維の布帛層を含み、該繊維が前記空孔を有する、請求項１４７に記載の音響減衰デバイス。
【請求項１５０】
前記ポリマーが、ＰＴＦＥ、ウレタン、ポリスチレン、フルオロポリマー、シリコーン及びポリオレフィンからなる群から選ばれる、請求項１４７に記載の音響減衰デバイス。
【請求項１５１】
音響減衰材料に入射する音響エネルギーを減衰させる働きをすることが可能である音響減衰材料であって、該材料が、
第一ポリマーを含む第一の成分であって、該第一の成分が空孔を有する、第一の成分及び、
第二ポリマーを含む第二の成分であって、該空孔が該第二の成分で部分的に充填される、第二の成分を含み、
該空孔に該第二の成分がない場合に、該第一の成分が第一の曲げ弾性率を有し、該第二の成分が該空孔内に部分的に配置される場合に、該第一の成分が第二の曲げ弾性率を有し、該第一の曲げ弾性率が該第二曲げ弾性率よりも低い、音響減衰材料。
【請求項１５２】
前記空孔の率が５から８５パーセントである、請求項１５１に記載の音響減衰材料。
【請求項１５３】
前記第一の成分が、前記空孔に前記第二成分がない場合に、１ＭＨｚで少なくとも２５ ｄＢ／ｃｍの音響減衰を有する、請求項１５１に記載の音響減衰材料。
【請求項１５４】
前記第一ポリマーが、ＰＴＦＥ、ウレタン、ポリスチレン、フルオロポリマー、シリコーン及びポリオレフィンからなる群から選ばれる、請求項１５１に記載の音響減衰材料。
【請求項１５５】
前記第二のポリマーが、エポキシ、ＴＨＶ、ＦＥＰ、ＰＴＦＥ、ＰＥＳ、ＥＦＥＰ、ＰＥＴ、ＰＥＥＫ、ＰＥＩ、ＰＣ及びＬＣＰからなる群から選択される、請求項１５１に記載の音響減衰材料。
【請求項１５６】
前記音響エネルギーの周波数が１００ｋＨｚから１００ＭＨｚである、請求項１５１に記載の音響減衰材料。
【請求項１５７】
１００ｋＨｚから１００ＭＨｚの周波数を有する音響エネルギーを減衰させることの使用に適する第一層であって、該第一層が第一の剛性と第一の音響減衰とを有する第一層及び、
第二の剛性と第二の音響減衰とを有する第二層を含み、
該第一の剛性が該第二の剛性よりも小さく、該第一の音響減衰が該第二の音響減衰よりも少なくとも二倍大きい、音響減衰材料。
【請求項１５８】
前記第一層が、ＰＴＦＥ、ウレタン、ポリスチレン、フルオロポリマー、シリコーン及びポリオレフィンからなる群から選ばれるポリマーを含み、前記第一層が空孔を有し、前記第二層が、エポキシ、ＴＨＶ、ＦＥＰ、ＰＴＦＥ、ＰＥＳ、ＥＦＥＰ、ＰＥＴ、ＰＥＥＫ、ＰＥＩ、ＰＣ及びＬＣＰからなる群から選択される支持材料を含む、請求項１５７に記載の音響減衰材料。
【請求項１５９】
前記空孔の率が少なくとも５パーセントである、請求項１５８に記載の音響減衰材料。
【請求項１６０】
前記第一の音響減衰が、１ＭＨｚで少なくとも５０ｄＢ／ｃｍである、請求項１５８に記載の音響減衰材料。
【請求項１６１】
前記第一層がＰＴＦＥを含む、請求項１５８に記載の音響減衰材料。
【請求項１６２】
前記空孔の一部分が前記支持材料で充填される、請求項１５８に記載の音響減衰材料。
【請求項１６３】
音響減衰材料に入射する音響エネルギーを減衰させる働きをすることが可能である音響減衰材料であって、該材料が布帛層を含み、該布帛層が複数の繊維を含み、該複数の繊維が繊維空孔を有し、該布帛層がＰＴＦＥを含み、該布帛層が、該複数の繊維の間に布帛層の空隙を画定し、該布帛層の空隙の少なくとも一部分がＴＨＶで充填される、音響減衰材料。
【請求項１６４】
第二布帛層を更に含み、該第二布帛層が第二の複数の繊維を含み、該第二の複数の繊維が前記繊維空孔を有し、該第二布帛層がＰＴＦＥを含む、請求項１６３に記載の音響減衰材料。
【請求項１６５】
前記布帛層と前記第二布帛層との間の結合材料層を更に含む、請求項１６４に記載の音響減衰材料。
【請求項１６６】
前記結合材料層が接着剤ポリマーを含む、請求項１６５に記載の音響減衰材料。
【請求項１６７】
前記接着剤ポリマーがエポキシを含む、請求項１６６に記載の音響減衰材料。
【請求項１６８】
前記音響エネルギーの周波数が１００ｋＨｚから１００ＭＨｚである、請求項１６３に記載の音響減衰材料。
【請求項１６９】
前記音響減衰材料が１ＭＨｚで少なくとも２５ｄＢ／ｃｍの音響減衰を有する、請求項１６３に記載の音響減衰材料。
【請求項１７０】
前記音響減衰材料の中を通過する複数の連続経路を更に含み、該複数の連続経路が、少なくとも一部分的に導電性材料で充填され、該複数の連続経路の各々が、前記音響減衰材料の中を通過して導電経路を提供する働きをすることが可能である、請求項１６３に記載の音響減衰材料。
【請求項１７１】
前記繊維空孔の率が少なくとも５パーセントである、請求項１６３に記載の音響減衰材料。
【請求項１７２】
音響エネルギーを減衰させる方法であって、該方法が、
減衰する音響エネルギーの経路に多孔質ポリマー層を含む部材を配置する工程、
該部材内で該音響エネルギーの少なくとも一部を吸収する工程及び、
支持材料の少なくとも一つの層で該多孔質ポリマー層を支持する工程、
を含む方法。
【請求項１７３】
前記の層が布帛層であり、該布帛層が前記多孔質ポリマーの複数の繊維を含み、該布帛層が空隙を画定し、該空隙が少なくとも一部分的に前記支持材料で充填される、請求項１７２に記載の方法。
【請求項１７４】
前記部材が複数の布帛層を含み、結合材料層が該複数の布帛層の近接層の間に配置される、請求項１７３に記載の方法。
【請求項１７５】
前記多孔質ポリマーが、ＰＴＦＥ、ウレタン、ポリスチレン、フルオロポリマー、シリコーン及びポリオレフィンからなる群から選ばれる、請求項１７２に記載の方法。
【請求項１７６】
前記多孔質ポリマーがＰＴＦＥである、請求項１７５に記載の方法。
【請求項１７７】
前記部材が前側面と後側面とを有し、前記配置する工程が、一つの表面に近接させて前記部材を配置する工程を含み、該前側面が該表面と向かい合って接触し、該後側面が流体と接触し、
前記吸収する工程が、前記部材内で該表面から発する音響エネルギーを吸収して、前記部材内で該後表面に入射する音響エネルギーの吸収する工程を含む、請求項１７２に記載の方法。
【請求項１７８】
前記流体がガスである、請求項１７７に記載の方法。
【請求項１７９】
前記配置する工程が所定の容積内で実行され、前記吸収する工程が該所定の容積内で音響エネルギーを弱める、請求項１７２に記載の方法。
【請求項１８０】
音響減衰材料に入射する音響エネルギーを減衰させる働きをすることが可能である音響減衰材料であって、該材料が、
布帛層を含み、
該布帛層が複数の繊維を含み、該複数の繊維が繊維空孔を有し、
該布帛層がＰＴＦＥを含み、該布帛層が、該複数の繊維の間に布帛層の空隙を画定し、該布帛層の空隙の少なくとも一部分がＴＨＶで充填される、音響減衰材料。
【請求項１８１】
第二布帛層を更に含み、該第二布帛層が第二の複数の繊維を含み、該第二の複数の繊維が前記繊維空孔を有し、該第二布帛層がＰＴＦＥを含む、請求項１８０に記載の音響減衰材料。
【請求項１８２】
前記音響エネルギーの周波数が１００ｋＨｚから１００ＭＨｚである、請求項１８０に記載の音響減衰材料。
【請求項１８３】
前記音響減衰材料が、１ＭＨｚで少なくとも２５ｄＢ／ｃｍの音響減衰を有し、前記音響減衰材料の中を通過する複数の連続経路を更に含む、請求項１８０に記載の音響減衰材料。
【請求項１８４】
前記複数の連続経路が、少なくとも一部分的に導電性材料で充填され、前記複数の連続経路の各々が、前記音響減衰材料の中を通過して導電経路を提供する働きをすることが可能である、請求項１８０に記載の音響減衰材料。
【発明の詳細な説明】
【背景技術】
【０００１】
音響信号を減衰させることが望まれるさまざまな用途で音響減衰材料が用いられている。音響減衰材料は、例えば建築の用途で使用される防音材料の中で用いることができる。多くのこのような音響減衰材料は、好ましいレベルの減衰を実現するのにかなりの容積を必要とする。
【０００２】
音響減衰材料は、音響エネルギーを制御する必要のある比較的小さな装置にも組み込むことができる。そのような一つの用途は、超音波イメージングプローブの分野である。超音波イメージングプローブは、医学の分野で広く使用され続けている。例えば超音波プローブは、外観、腹腔鏡、内視鏡、血管内のイメージングの用途で使用されている。イメージングプローブによって提供される超音波画像は、例えば診断の目的に使用できる。
【０００３】
超音波プローブは、一般に、縦軸に沿って配置された複数の平行な圧電変換器要素を含んでおり、各々の要素は一対の電極に接続されている。一般に、変換器は製造中にダイシングによって長手方向に分割され、画像面内で電子的な操縦とフォーカシングを可能にする独立した変換器要素になる。電極に接続された電子回路が変換器要素を励起し、その変換器要素に超音波エネルギーを放出させる。変換器要素は、受け取った超音波エネルギーを電気信号に変換することができる。その後、その電気信号を処理し、画像を生成させるのに用いることができる。
【０００４】
一般に、変換器は、音響信号が放出される音響面を有する圧電材料からなる活性層を含んでいる。活性層でその活性層の音響面とは反対側にある後面に音響減衰部材が配置されていることがしばしばある。音響減衰部材は、音響面で受け取る音響信号と干渉する可能性のある望ましくない音響信号（例えば変換器の裏面から発生し、反射されてその裏面に戻る可能性のある信号）を減衰させるのに役立つ。ある音響減衰材料に関して考えると、音響減衰能力は、一般に、音響減衰部材の容積が大きくなるにつれて大きくなることがわかるであろう。したがって音響減衰部材の容積が小さくなるにつれ、音響減衰能力は一般に低下する。その結果、超音波変換器と音響減衰部材を含む超音波プローブの全体的な容積と重量は、音響減衰部材の材料の音響減衰能力に少なくとも一部が依存する可能性がある。
【発明の概要】
【発明が解決しようとする課題】
【０００５】
超音波イメージングプローブの用途が広がり使用が増大し続けているため、イメージングの性能がより優れている、及び／又はより小さくされた、及び／又は製造効率が増大した超音波プローブの設計も必要とされている。この点に関し、超音波イメージングプローブで用いられる音響減衰材料を改良することを通じ、超音波イメージングプローブに関して向上した性能、微小化、製造効率を実現する能力が特に重要になっている。さらに、改善された音響減衰材料が一般に必要とされている。
【０００６】
上記のことに照らし、この明細書に記載するいろいろな実施態様の一つの目的は、改善された音響減衰材料を提供することである。別の目的は、改善された音響減衰材料を用いて改善された超音波変換器システムを提供することである。
【課題を解決するための手段】
【０００７】
一つの側面では、入射する音響エネルギーを減衰させることのできる音響減衰材料が提供される。この材料は、空孔を有する第一のポリマーからなる第一の成分と、第二のポリマーからなる第二の成分とを含むことができる。第一の成分の空孔は、第二の成分で部分的に満たすことができる。第一の成分は、空孔に第二の成分がないときに第一の曲げ弾性率を持ち、空孔の一部の中に第二の成分が配置されているときに第二の曲げ弾性率を持つことができる。第一の曲げ弾性率は第二の曲げ弾性率よりも小さくすることができる。第一の成分は、多孔質ポリマー布帛及び／又は多孔質ポリマー不織布を含むことができる。
【０００８】
別の側面では、周波数が１００ｋＨｚ〜１００ＭＨｚの音響エネルギーを減衰させるのに使用できる第一の層を含む音響減衰材料が提供される。第一の層は、第一の剛性と第一の音響減衰度を持つことができる。この音響減衰材料は、第二の剛性と第二の音響減衰度を持つ第二の層も含むことができる。第一の剛性は第二の剛性よりも小さくすることができ、第一の音響減衰度は、第二の音響減衰度の少なくとも二倍にすることができる。第一の層は、多孔質ポリマー不織布及び／又は多孔質ポリマー布帛を含むことができる。
【０００９】
関連した一つの側面では、布帛層を含む音響減衰材料は、その材料に入射する音響エネルギーを減衰させることができる。布帛層は、複数の繊維を含むことができる。その繊維は、多孔質ポリテトラフルオロエチレン（ＰＴＦＥ）を含むことができる。布帛層は繊維の間に空隙を画定してもよく、その空隙の少なくとも一部をフルオロサーモプラスチック（ＴＨＶ）で満たすことができる。
【００１０】
さらに別の側面では、複数の不織布膜と複数の支持層からなる材料に入射する音響エネルギーを減衰させることのできる音響減衰材料が提供される。不織布膜は多孔質ポリマーを含むことができる。複数の不織布膜は複数の支持層と交互に配置することができる。支持層は支持材料を含むことができる。支持材料は、多孔質でも非多孔質でもよい。支持層は、多孔質でも非多孔質でもよい。
【００１１】
さらに別の側面では、音響減衰材料として、その材料の第一の側面から第二の側に伝わる音波ビームが多孔質ポリマーの少なくとも一部を通過せねばならない構成の音響減衰材料が提供される。音響減衰材料には補強材料も含まれていてよい。多孔質ポリマーの音響減衰度は、補強材料の少なくとも二倍にすることができる。
【００１２】
別の側面では、減衰する音響エネルギーの経路に多孔質ポリマー層を含む部材を配置する工程と、その部材内に、その音響エネルギーの少なくとも一部を吸収する工程と、支持材料の少なくとも一つの層を用いて多孔質ポリマー層を支持する工程を含む方法が提供される。多孔質ポリマーは、布帛及び／又は不織布が可能である。この方法は、材料の表側を一つの面に近接させて配置する工程と、その面から出るエネルギーと、その材料の裏側に入射するエネルギーの両方をその材料の中で吸収する工程をさらに含むことができる。この方法は、その材料を所定の容積内に置くことによってその所定の容積内で音響エネルギーを減衰させる工程も含むことができる。
【００１３】
さらに別の側面では、超音波変換装置と補強材料で使用できる布帛層を含む音響減衰材料が提供される。布帛層は、その層に入射する音響エネルギーを減衰させることができる。布帛層は、複数の多孔質繊維を含むことができ、その複数の多孔質繊維の間には空隙が画定される。補強材料は、その空隙の少なくとも一部を満たすことができる。
【００１４】
一実施態様は、複数の第二の繊維を含む第二の布帛層を含むことができる。複数の第二の繊維は多孔質のものが可能であり、第二の布帛層に空隙を画定することができる。補強材料は、第二の布帛層の空隙の少なくとも一部を満たすことができる。さまざまな実施態様では、エポキシ層を２つの布帛層の間に配置することができる。
【００１５】
一実施態様では、補強材料は、エポキシ、ＴＨＶ、フッ素化エチレン-プロピレン（ＦＥＰ）、ＰＴＦＥ、ポリエーテルスルホン（ＰＥＳ）、エチレン-ＦＥＰコポリマー（ＥＦＥＰ）、ポリエステルサーモプラスチック（ＰＥＴ）、ポリエーテルエーテルケトン（ＰＥＥＫ）、ポリエーテルイミド（ＰＥＩ）、ポリカーボネート（ＰＣ）、液晶ポリマー（ＬＣＰ）、又はこれらの任意の組み合わせを含むことができる。一実施態様では、複数の繊維は、ＰＴＦＥ、ウレタン、ポリスチレン、フルオロポリマー、シリコーン、ポリオレフィンからなるグループの中から選択した多孔質ポリマーを含むことができる。
【００１６】
一実施態様では、音響減衰材料は、超音波の範囲の音響エネルギーを減衰させることができる。音響減衰材料は、例えば１００ＫＨｚ〜１００ＭＨｚの音響エネルギーを減衰させることができる。
【００１７】
別の側面では、活性層と音響減衰層を含む超音波変換器システムが提供される。活性層は音響面と後面（音響面の反対側）を持つことができ、少なくとも一つの超音波変換器要素を含むことができる。音響減衰層は多孔質ポリマーと補強材料を含むことができ、活性層の後面と相互連結することができる。一つの構成では、補強材料は、一部を多孔質ポリマーの空孔に吸収させることができる。
【００１８】
一実施態様では、超音波変換器要素は、超音波信号を伝えることと、超音波信号を受け取ることの一方又は両方が可能である。超音波変換器要素の少なくとも一つは平坦にすることができる。超音波変換器要素の少なくとも一つは曲げることができる。一実施態様では、補強材料は、熱可塑性材料及び／又は熱硬化材料を含むことができる。
【００１９】
さまざまな実施態様の超音波変換器システムは、活性層の後面と音響減衰層の間に配置された中間層を含むことができる。中間層は、エポキシ、シリコーンゴム、タングステン、アルミニウム酸化物、雲母、ミクロスフェア、又はこれらの任意の組み合わせを含むことができる。
【００２０】
さらに別の側面では、活性層と音響減衰層を含む超音波変換器システムが提供される。活性層は音響面と後面（音響面の反対側）を持つことができ、少なくとも一つの超音波変換器要素を含むことができる。音響減衰層は、多孔質ポリマー繊維からなる布帛層と補強材料を含むことができ、活性層の後面と相互連結することができる。補強材料は、音響減衰層の繊維間の空隙の少なくとも一部を満たすことができる。一つの構成では、音響減衰層は多数の布帛層を含むことができ、そのとき音響減衰層を互いに結合するため近接の音響減衰層の間には接着層を有する。
【００２１】
一実施態様は、電気的接続部材を含むことができる。電気的接続部材は、絶縁材料と複数の独立な導電経路を含むことができる。複数の導電経路の各々は、少なくとも一つの超音波変換器要素のうちの対応する一つを横断して電気的に接触するように配置できる。
【００２２】
一つの構成では、バッキングは、そのバッキングの中を通過する複数の連続経路を含むことができる。その連続経路は、少なくとも一部を導電性材料で満たすことができ、バッキングの中を通過する導電経路を提供することができる。
【００２３】
別の側面では、活性層とバッキングを含む超音波変換器システムが提供される。活性層は音響面と後面（音響面の反対側）を持つことができ、少なくとも一つの超音波変換器要素を含むことができる。バッキングは支持材料を含むことができる。バッキングは、支持材料からなる複数の支持層と交互に配置された多孔質ポリマーからなる少なくとも一つの不織布膜を含むことができる。
【００２４】
一実施態様では、不織布膜は、少なくとも一部が支持材料で満たされた複数の貫通穴を含むことができる。互いに近接の不織布膜は、特定の不織布膜の複数の貫通穴のうちの少なくともいくつかが、隣の不織布膜のどの貫通穴とも揃っていない構成にすることができる。互いに近接の不織布膜は、特定の不織布膜の複数の貫通穴のうちの大半又はすべてが、隣の不織布膜のどの貫通穴とも揃っていない構成にすることができる。一実施態様では、各々の不織布膜は２００ミクロン未満（例えば１〜２００ミクロン）の厚さにすることができ、複数の支持層の各々は２００ミクロン未満（例えば１〜２００ミクロン）の厚さにすることができる。
【００２５】
一実施態様では、膜と支持層の各々を活性層と平行な向きにすることができる。別の一実施態様では、膜と支持層の各々を活性層に対してある角度を持った向きにすることができる。
【００２６】
一実施態様では、膜と支持層に貫通穴がないようにできる。そのような構成では、各々の不織布膜は８００ミクロン未満（例えば１〜８００ミクロン）の厚さにすることができ、複数の支持層の各々は５００ミクロン未満（例えば１〜５００ミクロン）の厚さにすることができる。また、このような構成では、支持材料は、ポリマー、セラミック、金属、又はこれらの任意の組み合わせを含むことができる。支持材料は、多孔質でも非多孔質でもよい。複数の支持層は、多孔質でも非多孔質でもよい。支持材料がポリマーを含む実施態様では、ポリマーは、熱硬化性ポリマー、熱可塑性ポリマー、フルオロポリマー、エポキシ、又はこれらの任意の組み合わせが可能である。さらに、複数の相互連結層を近接の膜と支持層の間に配置することができる。相互連結層は、両面に接着剤が載ったキャリアを含むことができる。相互連結層は、近接の膜と支持層を互いに結合することができる。
【００２７】
さらに別の側面では、活性層とバッキングを含む超音波変換器システムが提供される。活性層は音響面と後面（音響面の反対側）を持つことができ、少なくとも一つの超音波変換器要素を含むことができる。バッキングは、第一の側面と、その第一の側面の反対側に位置する第二の側を含むことができる。バッキングは、活性層の後面と相互連結することができる。バッキングは、多孔質ポリマーと補強材料を含むことができ、超音波変換器要素の第一の側面から裏面に伝わる音波ビームが多孔質ポリマーの少なくとも一部を通過せねばならない構成にすることができる。多孔質ポリマーと補強材料は、バッキングの全曲げ弾性率が多孔質ポリマー単独の少なくとも二倍であるように選択することができる。第一の側面から後面に伝わる音波ビームに関しては、バッキングは、音響の減衰が１ＭＨｚで少なくとも２５ｄＢ／ｃｍであるようにできる。多孔質ポリマーと補強材料は、多孔質ポリマーの音響減衰が補強材料の少なくとも二倍であるように選択することができる。
【００２８】
別の側面では、活性層とバッキングを含む超音波変換器システムが提供される。活性層は音響面と後面（音響面の反対側）を持つことができ、少なくとも一つの超音波変換器要素を含むことができる。バッキングは、支持材料からなる複数の支持層と交互に配置された多孔質ポリマーからなる複数の膜を含むことができる。その複数の膜は、その複数の膜の一部が除去された複数の区画を含むことができる。
【００２９】
互いに近接の膜は、特定の一つの膜に関し、複数の膜の一部が除去された複数の区画のいくつか、又は大半、又はすべてが、その隣の膜のどの貫通穴とも揃っていない構成にすることができる。
【００３０】
さらに別の側面では、超音波変換器の裏面に入射する音響エネルギーを低減させる方法が提供される。この方法は、多孔質ポリマーを含む材料層を提供する工程と、その材料層を超音波変換器の裏面に近接させて配置する工程と、その材料層の中で音響エネルギーを吸収する工程を含むことができる。材料層は、前表面と後表面を有することができる。前表面は超音波変換器の裏面と向かい合って接触することができるのに対し、後表面は流体と接触させることができる。吸収は、超音波変換器の裏面から発する音響エネルギーの吸収と、材料層の後表面に入射する音響エネルギーの吸収を含むことができる。
【００３１】
一実施態様では、流体は、気体又は液体が可能である。一実施態様では、材料層は、多孔質ポリマー繊維からなる少なくとも一つの布帛層を含むことができる。そのとき多孔質ポリマー繊維の間の空隙は、少なくとも一部が非多孔質ポリマーで満たされている。
【００３２】
別の側面では、超音波変換器の裏面に入射する音響エネルギーを低減させる方法が提供される。この方法は、多孔質ポリマー不織布層と支持材料とを含む音響減衰部材を提供する工程と、その音響減衰部材を超音波変換器の裏面に近接させて配置する工程と、音響減衰部材の中で音響エネルギーを吸収する工程を含むことができる。音響減衰部材は、前面と後面を有することができる。前面は超音波変換器の裏面と向かい合って接触させることができる。吸収は、音響減衰部材の中における、超音波変換器の裏面から発する音響エネルギーと、音響減衰部材の後面に入射する音響エネルギーの吸収を含むことができる。
【００３３】
一実施態様では、音響減衰部材は、複数の支持材料層と交互に配置された複数の多孔質ポリマー不織布層を含むことができる。その複数の多孔質ポリマー不織布層は、複数の穴を含むことができる。
【００３４】
さらに別の側面では、外側シェルの中に配置された超音波変換器を含む超音波カテーテルプローブが提供される。超音波変換器は、音響面と、その音響面とは反対側の裏面とを有する活性層を含んでいる。活性層は、少なくとも一つの超音波変換器要素を含むことができる。超音波変換器は、裏面と相互連結されたバッキングをさらに含むことができる。バッキングは、複数の支持層と交互に配置された複数の音響減衰層を含むことができる。
【００３５】
一実施態様では、複数の音響減衰層は多孔質ポリマーを含むことができる。一実施態様では、複数の音響減衰層は、その層の中を通過する複数のビアを含むことができる。その複数のビアは、少なくとも一部を支持材料で満たすことができる。
【００３６】
さらに別の側面では、音響減衰材料と、その音響減衰材料と相互連結された支持構造物とを含む音響減衰デバイスが提供される。音響減衰材料は、その材料に入射する音響エネルギーを減衰させることができ、多孔質ポリマーを含む第一の成分と、支持材料を含む第二の成分を含むことができる。第一の成分は、布帛及び／又は不織布が可能である。
【００３７】
一つの構成では、多孔質ポリマーの空孔は、一部を第二の成分で満たすことができる。一つの構成では、第一の成分は、多孔質繊維からなる布帛層を含むことができる。
【００３８】
一実施態様では、第一の成分は複数の不織布膜を含むことができ、第二の成分は複数の支持層を含むことができる。膜と支持層は交互に配置することができる。一実施態様では、複数の膜の各々は、その複数の膜の中を通過する複数の経路を画定する複数のビアを含むことができる。その複数のビアは、少なくとも一部に支持材料を満たすことができる。
【００３９】
上記の各々の側面に関して上に説明したさまざまな特徴は、上記の任意の側面で利用することができる。追加の側面と対応する利点は、以下のより詳しい説明を考慮すれば当業者には明らかであろう。
【図面の簡単な説明】
【００４０】
【図１】超音波プローブと関心領域の一実施態様の概略図である。
【図２】複数の繊維からなる布帛層の一実施態様を示す。
【図３】複数の繊維からなる図２の布帛層の断面図である。
【図４】複数の繊維からなる図２の布帛層において、繊維の間の空隙に充填材料が配置された状態の断面図である。
【図５】複数の繊維からなる図２の布帛層において、繊維の間の空隙に充填材料が配置され、布帛層の頂部と底部に膜が配置された状態の断面図である。
【図６】図５に示したのと同様の材料層が２つ互いに結合された状態の断面図である。
【図７】図４に示した材料層が２つ互いに結合された状態の断面図である。
【図８Ａ】支持材料からなる複数のシートと交互に配置された複数の多孔質ポリマーシート層を含む材料の断面図である。
【図８Ｂ】支持材料からなる複数のシートと交互に配置された複数の多孔質ポリマーシート層を含む材料の断面図である。
【図９】支持材料からなる複数のシートと交互に配置された複数の多孔質ポリマーシート層を含む材料の断面図である。
【図１０】多数の貫通穴を含む多孔質ポリマーシートの一実施態様の断面の等角図である。
【図１１】図９のシートの断面図である。
【図１２】図９のシートからなる多数の層が支持材料からなる多数の層と交互に配置された状態の断面図である。
【図１３】超音波プローブアセンブリの一実施態様の等角図である。
【図１４】図１２の超音波変換器の一部の概略図である。
【図１５】フレームに取り付けられた超音波変換器の一実施態様を示す。
【図１６】超音波変換器アセンブリの一実施態様の断面図である。
【図１７】超音波変換器アセンブリのバッキングアセンブリの一実施態様の概略図である。
【図１８】超音波変換器の一実施態様の概略図である。
【図１９】カテーテルの内部に収容される超音波プローブアセンブリの一実施態様の等角図である。
【図２０】図１８のカテーテルの断面図である。
【図２１】支持構造物に相互連結された音響減衰材料の等角図である。
【図２２】音響エネルギーを減衰させる方法のフローダイヤグラムである。
【図２３】超音波変換器の裏面に入射する音響エネルギーを低減させる方法のフローダイヤグラムである。
【発明を実施するための形態】
【００４１】
図１は、超音波プローブ１００と、超音波イメージング装置１０９と、関心領域１０２の一実施態様の概略図である。超音波プローブ１００は、少なくとも一つの超音波変換器１０３を含んでいる。超音波変換器１０３として、電気エネルギーを力学（例えば音響）エネルギーに変換する、及び／又は力学エネルギーを電気エネルギーに変換することができる力学的活性層が可能である。超音波変換器１０３は、例えば超音波イメージング装置１０９からの電気信号を超音波音響エネルギーに変換することができる。さらに、超音波変換器１０３は、受け取った超音波音響エネルギーを電気信号に変換することができる。超音波変換器１０３は、少なくとも一つのグラウンド電極１１２と、少なくとも一つの信号電極一一３を含むことができる。その少なくとも一つの信号電極一一３と少なくとも一つのグラウンド電極１１２は、各々少なくとも一つの信号接続線１１０（例えば少なくとも一つの信号ワイヤ）と少なくとも一つのグラウンド接続線１１１（例えば少なくとも一つのグラウンドワイヤ）によって超音波イメージング装置１０９に電気的に接続することができる。超音波変換器１０３は個々の変換器要素からなるアレイを含むことができ、各々の変換器要素は、信号接続線とグラウンド接続線を通じて超音波イメージング装置１０９に電気的に接続することができる。このアレイは、個々の変換器要素からなる単一の行を含む一次元アレイにすることができる。このアレイは、個々の変換器要素が例えば複数の列と複数の行に配置された二次元アレイにすることができる。アレイ全体のグラウンド接続線はまとめてもよく、単一のグラウンド接続線を通じて超音波イメージング装置１０９に電気的に接続することができる。
【００４２】
超音波画像を生成させるため、超音波イメージング装置１０９は電気信号を超音波変換器１０３に送ることができる。すると超音波変換器１０３はその電気エネルギーを超音波音響エネルギー１０４に変換し、関心領域１０２に向けて発信することができる。関心領域１０２として、患者の内部構造、例えば臓器が可能である。関心領域１０２内の構造は、音響エネルギー１０６の一部を反射させて超音波変換器１０３に向けて戻す可能性がある。反射された音響エネルギー１０６は、超音波変換器１０３によって電気信号に変換して超音波イメージング装置１０９に送ることができる。超音波イメージング装置１０９でその信号を処理し、関心領域１０２の画像を生成させることができる。
【００４３】
超音波イメージング装置１０９からの電気的信号を関心領域１０２に向かう超音波エネルギー１０４に変換する方法により、関心領域１０２以外の方向に向かう別の音響エネルギー１０７が生成する可能性がある。この別の音響エネルギー１０７はさまざまな構造（例えば超音波プローブ１００のハウジング１０１）によって反射されて超音波変換器１０３に戻り、そこで電気信号に変換される可能性がある。反射された別の音響エネルギー１０７からの電気信号は、反射された音響エネルギー１０６からの電気信号と干渉する可能性がある。このような干渉によって画像の品質が低下する可能性がある。
【００４４】
反射された別の音響エネルギー１０７からの干渉を減らすため、音響減衰材料１０８を超音波プローブ１００に含めることができる。音響減衰材料１０８は、超音波変換器１０３で関心領域１０２と向かい合っている面とは反対側の面（例えば超音波変換器１０３の裏面）に沿って超音波変換器１０３と相互連結することができる。音響減衰材料１０８は、別の音響エネルギー１０７のかなりの割合が超音波変換器１０３の裏面に戻るのを阻止することができる。音響減衰材料１０８は、他の発生源から超音波変換器１０３の裏面に到達する音響エネルギーも減らすことができる。この点に関し、音響減衰材料１０８は、干渉の低減と画像品質の向上をもたらすことができる。音響減衰材料１０８が超音波変換器１０３に直接相互連結された実施態様では、少なくとも一つの信号接続線１１０が音響減衰材料１０８を通過することができる。
【００４５】
さらに、超音波プローブ１００の中で音響エネルギーを減衰させるため、音響減衰材料は超音波プローブ１００の中の別の場所に配置してもよい。例えば音響エネルギーを減衰させる（例えば吸収する）ことが可能なある量の音響減衰材料１１４をハウジング１０１に接するように配置する。さもないと、その音響エネルギーがハウジング１０１の内面で反射されて画像の品質が低下する可能性がある。音響減衰材料１１４は、図１ではハウジング１０１の内側の一つの側全体のライニングとして図示してあるが、ハウジング１０１において音響エネルギーを減衰させることが有利である任意の内面又はその一部に沿って配置してもよい。音響減衰材料１１４を超音波プローブ１００内の他の構造（例えば回路板）に近接して配置し、そうしない場合にその構造で反射される可能性がある音響エネルギーを減衰させることも可能である。
【００４６】
音響エネルギーを減衰させる（超音波プローブにおける超音波エネルギーの減衰を含む）のに利用できる音響減衰材料の実施態様についてこれから記載する。図２は、音響減衰材料で使用してもよい布帛層２００の図である。布帛層２００は、複数の個々の繊維（例えば個々の繊維２０２ａ、２０２ｂ、２０２c、２０２d）を含むことができる。図２は、個々の繊維（例えば個々の繊維２０２ａ、２０２ｂ、２０２c、２０２d）の相対位置が交互に入れ代わるタイプの織物の一例を示す。例えば繊維２０２ｂは、第一の交点２０３Ａで（図１で方向を決めた）繊維２０２ａの下になり、第二の交点２０３ｂで繊維２０２cの上になる。
【００４７】
図２の布帛層２００は、一実施態様で使用できる織物のタイプと構成の一例である。当業者に知られている他のタイプの織物を使用してもよい。また、織物のさまざまなパラメータを変えて異なる性質の織物を実現してもよい。例えば繊維間の距離（例えば繊維２０２ａと２０２cの距離）を変えてさまざまな密度の織物を実現できる。布帛層２００の他の特性（例えば厚さ）は、織物の繊維の直径及び／又は構成を変えて実現できる。布帛層２００のすべての繊維を同じ直径にしてもよいし、繊維が複数の異なる直径を持っていてもよい。
【００４８】
布帛層２００は空隙も含んでいる。空隙は、一般に、織物の面内で布帛層２００を構成するどの繊維によっても占められていないあらゆる空間である。例えば繊維２０２ａ、２０２ｂ、２０２c、２０２dの間の空間２０４は、布帛層２００によって画定される空隙の一部である。
【００４９】
図３は、例示した布帛層２００を図２の切断線Ａ-Ａに知って切断した断面図である。図３は、個々の繊維（例えば繊維２０２ｂ）と織物の他の繊維が交互に入れ代わる波状の構成を示している。
【００５０】
布帛層２００の個々の繊維（例えば繊維２０２ｂ）はポリマーを含むことができる。ポリマーは、繊維があらかじめ決めることのできる空孔を有する構成にすることができる。空孔率は、材料中の格子間空間の一つの指標である。格子間空間として、ポリマーの内部でそのポリマーを含んでいない空間が可能である。空孔率は、材料の全容積に対するその材料中の格子間空間の容積の割合として表現できる。したがって空孔率は０と１の間の値となり、パーセントで表示できる。０という値は空孔がないことを示すことになる。格子間空間には、空気、水、又は他の任意の物質が含まれていてよい。格子間空間は真空でもよい。例えば布帛層２００の繊維の空孔の率は８５％未満にすることができる。
【００５１】
一実施態様では、個々の繊維は、多孔質ポリマー（例えば多孔質ＰＴＦＥ、多孔質ウレタン、多孔質ポリスチレン、多孔質シリコーン、多孔質フルオロポリマー、多孔質ポリオレフィン、又はこれらの組み合わせ）を含むことができる。多孔質ポリオレフィンは、例えば多孔質ポリエチレン、多孔質ポリプロピレン、又はこれらの組み合わせの形態が可能である。多孔質ポリエチレン、多孔質ポリプロピレン、多孔質ＰＴＦＥは、連続気泡式のものが可能である。多孔質ウレタン、多孔質シリコーン、多孔質フルオロポリマー、多孔質ポリスチレンは、独立気泡式のものが可能である。一実施態様では、個々の繊維を単一のタイプの多孔質ポリマーを含むことができる。多孔質ＰＴＦＥを含む一実施態様では、多孔質ＰＴＦＥは、例えばＧｏｒｅに付与されたアメリカ合衆国特許第４,１８７,３９０号（その全内容がこの明細書に参考として組み込まれているものとする）に記載されているのと同様の微細構造を持つことができる。多孔質ＰＴＦＥを含む一実施態様では、多孔質ＰＴＦＥは、例えばＢＡＣＩＮＯに付与されたアメリカ合衆国特許第５,４７６,５９８号（その全内容がこの明細書に参考として組み込まれているものとする）に記載されているのと同様の微細構造を持つことができる。
【００５２】
空孔率は多孔質ポリマーの音響減衰特性に影響を与える可能性がある。例えば空孔率が大きくなるにつれて捕獲された空気の量も多くなり、その結果として例外的な音響減衰特性を持つ凝集材料になる。多孔質ポリマーは、１００ｋＨｚ〜１００ＭＨｚの周波数を持つ音響エネルギーを減衰させることができる。例えば多孔質ＰＴＦＥは、１ＭＨｚで５０ｄＢ／ｃｍを超える音響減衰特性を持つことができる。実際、多孔質ＰＴＦＥは、１ＭＨｚで１００００ｄＢ／ｃｍを超える音響減衰特性を持つことができる。比較のため、シリコーンＲＴＶは、１ＭＨｚで５ｄＢ／ｃｍ未満の音響減衰特性を持つことができる。
【００５３】
図４は、繊維間の空隙に充填材料４０１が配置された布帛層２００を図３に示したのと同じ向きにしたときの断面図である。図４からわかるように、充填材料４０１は個々の繊維の間の空隙を満たすことが可能であり、繊維を包み込むこともできる。このような構成では、充填材料４０１はいくつかの機能を果たすことができる。
【００５４】
そのような一つの機能は、布帛層２００の多孔質繊維の機械的支持体を提供することであろう。この点に関し、充填材料４０１は布帛層２００の機械的支持体を提供できるため、布帛層２００単独のときよりも押しつぶしに対する抵抗力が大きな包み込まれた布帛層４００となる。
【００５５】
充填材料４０１は、布帛層２００の個々の繊維の空孔に捕獲された空気又はそれ以外の気体も包み込むことができる。この点に関し、充填材料４０１は個々の繊維を取り囲んで密封し、個々の繊維の中に捕獲された空気又はそれ以外の気体が周囲の領域に逃げられなくすることができる。同様に、包み込まれた布帛層４００の外側の気体又は液体が布帛層２００の個々の繊維の空孔に入れなくすることができる。
【００５６】
ポリマーが連続気泡式ポリマーである実施態様では、充填材料４０１は、繊維の中に著しく侵入することなく布帛層２００の個々の繊維を取り囲むことができる。あるいは充填材料４０１は、布帛層２００の個々の繊維を一部吸収してもよい（例えば一部が個々の繊維に染み込む）。このように一部が吸収される結果、力学的強度が増大する可能性がある。布帛層２００の個々の繊維で充填材料４０１によって満たされていない部分は、例えば付随する空気を含むことができる。したがって布帛層２００の個々の繊維の格子間空間に付随する音響減衰特性は、布帛層２００の個々の繊維が充填材料４０１によって取り囲まれた後も保持することができる。部分的な吸収が存在する連続気泡ポリマーに関しては、３つの異なる領域が存在する可能性がある。第一の領域として、充填材料が存在しない多孔質ポリマーが可能である。第二の領域として、充填材料が多孔質ポリマーの格子間領域を満たしている領域が可能である。第３の領域として、多孔質ポリマーの外部の充填材料からなる層が可能である。
【００５７】
ポリマーが独立気泡式ポリマーである実施態様では、充填材料４０１は、布帛層２００の個々の繊維の表面の不規則な部分を部分的に満たすことができる。このように表面を埋めると、布帛層２００の個々の繊維と充填材料４０１の間の結合を促進させることができる。
【００５８】
そのようなパラメータ（例えば個々の繊維で用いるポリマーの空孔率、個々の繊維のサイズ、布帛層２００に含まれる個々の繊維の間隔、充填材料４０１が個々の繊維に吸収される程度（例えば多孔質ポリマーが連続気泡式の場合）、布帛層２００を包み込むのに用いる充填材料４０１の量）を変えることにより、包み込まれた布帛層４００のさまざまな力学特性と音響特性を実現できることがわかるであろう。一実施態様では、充填材料４０１として、熱可塑性材料及び／又は熱硬化性材料が可能である。充填材料４０１は、ＴＨＶ、ＦＥＰ、ＰＴＦＥ、ＰＥＳ、ＥＦＥＰ、ＰＥＴ、ＰＥＥＫ、ＰＥＩ、ＰＣ、ＬＣＰ、又はこれらの組み合わせを含むことができる。熱可塑性材料の一例はＴＨＶ（例えば３M社（セントポール、ミネソタ州、アメリカ合衆国）から市販されているDyneon（登録商標）ＴＨＶ）である。多孔質ＰＴＦＥとＴＨＶを含む一実施態様では、ＰＴＦＥとＴＨＶの組み合わせは、これら２つの材料の音響インピーダンスと音響伝播速度が十分に近いためこれら２つの材料の界面で大きな反射が起こらないという利点をもたらすことができる。
【００５９】
図５に移ると、音響減衰材料部材５００は、第一の追加層５０１と、第二の追加層５０２を含むことができ、これらの層は包み込まれた布帛層４００と相互連結することができる。別の一実施態様では、音響減衰材料部材５００は、単一の追加層５０１を含むが、第二の追加層５０２を含むことはできない。追加層５０１と５０２は、あらかじめ決めることのできる空孔を有するポリマーを含むことができる。追加層５０１と５０２は、追加の音響減衰能力と追加の力学的強度を提供することができる。ＴＨＶの中に包み込まれた多孔質ＰＴＦＥ繊維からなる布帛層を含む材料の一例は、Ｗ．Ｌ．ゴア＆アソシエイツ社（ニューアーク、デラウェア州、アメリカ合衆国）が製造しているＴｅｎａｒａである。
【００６０】
図６は、図５に示した音響減衰材料部材５００からなる２つの層が結合材料層６０１によって結合されている一実施態様の断面図である。結合材料層６０１は、接着ポリマー（例えばエポキシ）を含むことができる。図６に示した実施態様を実現した一例では、各々の音響減衰材料部材５００は、多孔質ＰＴＦＥ繊維（例えば繊維６０２）と多孔質ＰＴＦＥ追加層６０３からなる。結合材料層６０１は厚さが０.０２５mm未満であり、各々の音響減衰材料部材５００は厚さが約０.３８mmであった。より厚い例えば０.０５mmの結合材料層も使用できる。
【００６１】
図７に示した音響減衰材料の一実施態様では、２枚のシート７０１と７０２（各々図４の包み込まれた布帛層４００に似ていて、多孔質ポリマー繊維布帛からなる包み込まれた層を含む）を、結合層７０３（例えばエポキシ）を用いて互いに結合し、音響減衰材料７００を形成することができる。この音響減衰材料７００は、可撓性を維持していて、特別な音響減衰特性を持つ。
【００６２】
格子間空間のあるポリマー繊維からなる布帛層を含む少なくとも一つの層を含む上に説明した材料は、音響減衰のさまざまな用途に使用できる。このような材料は、超音波プローブ（例えば上に説明した図１の超音波プローブ）で使用できよう。このような材料は、音響減衰の他の用途に使用してもよい。
【００６３】
図８Ａは、支持材料からなる複数のシート８０２（例えば膜及び／又はフィルム）と交互に配置された複数の多孔質ポリマーシート８０１（例えば膜）を含む音響減衰材料８００の断面図である。このような音響減衰材料８００は、例えば音響エネルギーを減衰させるのに使用できよう（例えば超音波プローブでの超音波エネルギーの減衰）。多孔質ポリマーシート８０１の多孔質ポリマーとして、すでに説明した一種類以上の多孔質ポリマーが可能である。多孔質ポリマーシートは、多孔質ポリマー不織布を含むことができる。支持材料からなるシート８０２は、例えばセラミック材料、ポリマー、金属、又はこれらの組み合わせを含むことができる。支持材料からなるシート８０２がポリマーを含む実施態様では、ポリマーとして熱硬化性ポリマー又は熱可塑性ポリマーが可能である。例えばポリマーとして、エポキシ又はフルオロポリマーが可能である。
【００６４】
支持材料からなるシート８０２は、多孔質ポリマーシート８０１よりも堅固であってよい。この点に関し、音響減衰材料８００では、多孔質ポリマーシート８０１が実質的な音響の減衰を提供し、支持材料からなるシート８０２が、多孔質ポリマーシート８０１単独で実現できるよりも大きな強度を提供することができる。この点に関し、支持材料８０２は、押しつぶしに対する抵抗力と曲げ弾性率を多孔質ポリマーシート８０１よりも大きくすることができる。例えば支持材料８０２の曲げ弾性率は、多孔質ポリマーシート８０１の少なくとも二倍にすることができる。また、例えば多孔質ポリマーシート８０１の曲げ弾性率は２０ＭＰＡ未満にできるのに対し、音響減衰材料８００の正味の曲げ弾性率は４０ＭＰＡよりも大きくすることができる。
【００６５】
音響減衰材料８００の個々のシートは、個別に構成した後、互いに貼り合わせて音響減衰材料８００を形成することができる。このラミネート構造の層は、接着剤を用いて互いに結合することができる。このラミネート構造の層は、そのラミネートを処理し、支持材料からなるシート８０２がいくらか多孔質ポリマーシート８０１に吸収されるようにすることによって互いに結合することができる。
【００６６】
ラミネート構造の層は、キャリアの上に載せた接着層を用いて互いに結合することができる。接着剤は、感圧性のもの（例えばアクリル樹脂をベースとした感圧性接着剤）が可能である。例えば互いに近接の多孔質ポリマーシート８０１からなる層と支持材料からなるシート８０２の間に両面テープ８０３からなる薄い層を配置することができよう。シートを積層させるのに当業者に知られている他の方法も利用できる。
【００６７】
支持材料からなるシート８０２と多孔質ポリマーシート８０１の厚さを変えてさまざまな力学特性と音響特性を実現できる。例えば図８Ａに示したように、多孔質ポリマーシート８０１の厚さは、支持材料からなるシート８０２よりも薄くすることができる。他の実施態様では、どのシートも同じ厚さにすること、又は多孔質ポリマーシート８０１を支持材料からなるシート８０２よりも厚くすることができる。
【００６８】
一実施態様では、各々の多孔質ポリマーシート８０１は、８００ミクロン未満の厚さを持つことができ、支持材料からなる各シート８０２は、５００ミクロン未満の厚さを持つことができる。例えば各々の多孔質ポリマーシート８０１は１〜８００ミクロンの厚さを持つことができ、支持材料からなる各シート８０２は厚さを１〜５００ミクロンにすることができる。特別な一実施態様では、各々の多孔質ポリマーシート８０１は厚さを約３０ミクロンにすることができ、支持材料からなる各シート８０２は厚さを約２５ミクロンにすることができる。
【００６９】
図８Ａに示した音響減衰材料８００は、個々の層が全体構造と同じ向きである構成を示している。図８Ｂは、支持材料からなる複数のシート８０５と交互に配置された複数の多孔質ポリマーシート８０４を含む音響減衰材料８０８の断面図である。図８Ｂに示した実施態様では、個々の層８０４、８０５の向きは、音響減衰材料８０８の全体構造の向きに対してある角度８０７傾いている。この角度８０７を変えてさまざまな音響特性と力学特性を実現できる。音響減衰材料８０８の頂部及び／又は底部にオプションのシール層８０６を追加し、多孔質ポリマーシート８０４及び／又は支持材料からなるシート８０５のエッジが周囲の環境にさらされないようにすることができる。音響減衰材料８００と８０８に存在する層の量を図８Ａ及び図８Ｂに示したのとは変えてもよい。
【００７０】
図８Ａの構成では、音響減衰材料８００の第一の側面８一０から音響減衰材料８００の第二の側へと伝わる音波ビームが、多孔質ポリマーシート（例えば多孔質ポリマーシート８０１）からなる複数の層を通過せねばならないようにされている。図８Ｂの構成の角度８０７と音響減衰材料８０８の全体構造の方向は、音響減衰材料８０８の第一の側面８一２から音響減衰材料８０８の第二の側８１３に伝わる音波ビームが多孔質ポリマーシート（例えば多孔質ポリマーシート８０４）からなる複数の層を通過せねばならないように選択することができる。
【００７１】
支持材料からなる複数のシートと交互に配置された複数の多孔質ポリマーシートを含む図８Ａと図８Ｂを参照して説明した材料は、音響を減衰させる多彩な用途で使用できる。このような材料は、１ＭＨｚでの正味の音響減衰を少なくとも２５ｄＢ／ｃｍにすることが可能であり、１００ｋＨｚ〜１００ＭＨｚの周波数を持つ音響エネルギーを減衰させることができる。このような材料は、上に説明した図１の超音波プローブのような超音波プローブで使用することができる。このような材料は、音響を減衰させる他の用途でも使用できる。
【００７２】
図９は、複数の貫通穴（例えば貫通穴９０１）を含む多孔質ポリマーからなるシート９００を含む音響減衰材料の一区画の断面の等角図である。一実施態様では、シート９００は厚さを１〜２００ミクロンにすることができる。シート９００の多孔質ポリマーとして、すでに説明した一つ以上のポリマーが可能である。一実施態様では、シート９００は、多孔質ＰＴＦＥ及び／又は他の多孔質ポリマー（例えばウレタン、シリコーン、フルオロポリマー、ポリスチレン、ポリオレフィン）を含むことができる。シート９００は、多孔質ポリマー不織布を含むことができる。
【００７３】
穴のサイズ（例えば穴の面積又は直径）、穴の数、穴のパターンをすべて変化させ、以下に説明する特定の材料特性を実現することができる。図１０は、図９に示したシート９００を切断線Ｂ-Ｂに沿って切断した断面図である。穴は、当業者に知られている適切な任意の手段（例えばレーザー穿孔）で作り出すことができる。穴は、一様に分布していても、一様でない分布をしていてもよい。穴はすべてが同じサイズでも、個々の穴のサイズが異なっていてもよい。
【００７４】
図１１は、堅固な複合材料１１００の一実施態様の断面図である。堅固な複合材料１１００は、複数の多孔質ポリマーシート層（例えば音響減衰材料からなるシート９００）と、音響減衰材料からなる追加のシート１１０１を含んでいる。追加のシート１１０１は同じ材料を含むことができ、シート９００と同じ貫通穴特性を持っていてもよい。図１１からわかるように、多孔質ポリマーシートは、支持材料からなる層１１０２と交互に配置することができる。支持材料からなる層１１０２は、多孔質ポリマーシート９００、１１０１の貫通穴の少なくとも一部を占めることもできる。この点に関し、支持材料からなる層１１０２は、三次元的に相互に連結された堅固なマトリックスを形成することができる。多孔質ポリマーシート９００、１１０１の間にある支持材料からなる層１１０２の厚さは、例えば１〜２００ミクロンが可能である。
【００７５】
支持材料層１１０２と音響減衰材料からなる層を交互に配置する組み合わせにより、例外的な音響減衰特性と力学特性を持つ複合材料１１００が得られる。この点に関し、支持材料からなる層１１０２は、例えばエポキシ、ＴＨＶ、ＦＥＰ、ＰＥＳ、ＥＦＥＰ、ＰＴＦＥ、ＰＥＴ、ＰＥＥＫ、ＰＥＩ、ＰＣ、ＬＣＰ、又はこれらの組み合わせを含むことができて、押しつぶしに対する抵抗力と曲げ弾性率を多孔質ポリマーシート９００、１１０１よりも大きくすることができる。例えば支持材料からなる層１１０２の曲げ弾性率は、多孔質ポリマーシート９００、１１０１の少なくとも二倍が可能である。また、例えば多孔質ポリマーシート９００、１１０１の曲げ弾性率は２０ＭＰＡ未満が可能であるのに対し、複合材料１１００の正味の曲げ弾性率は４０ＭＰＡよりも大きくできる。
【００７６】
したがって複合材料１１００は、支持材料からなる層１１０２から力学的強度を得ることができるのに対し、多孔質ポリマーシート９００、１１０１から音響減衰特性を得ることができる。この複合材料は、１ＭＨｚでの正味の音響減衰を少なくとも２５ｄＢ／ｃｍにすることが可能であり、１００ｋＨｚ〜１００ＭＨｚの周波数を持つ音響エネルギーを減衰させることができる。
【００７７】
複合材料１１００の力学特性と音響特性は、異なる層の厚さと、多孔質ポリマーシートに存在する穴の構成を変えることによって変化させることができる。例えば図１１からわかるように、２枚のシート９００、１１０１の穴は揃っていない。一般に、多孔質ポリマーシート９００、１１０１は、支持材料からなる層１１０２よりも著しく大きな音響減衰率を持つことになろう。したがって堅固な複合材料１１００を通過する音響エネルギーは主として支持材料からなる層１１０２の構造を通過することになる。多孔質ポリマーシート９００、１１０１の穴を互い違いにすることにより、支持材料からなる層１１０２を通過する音響エネルギーは曲がりくねった経路に従わざるをえなくなる。この点に関し、頂面一１０３から複合材料１１００の中を通って底面１１０４に伝わるあらゆる音波ビームは、多孔質ポリマーシート９００、１１０１の少なくとも一部を通過せねばならない。すると、多孔質ポリマーシート９００、１１０１の穴が一直線になっていて、支持材料からなる層１１０２を通過する音響エネルギーが複合材料１１００の中で直線的な経路に従うことができる場合と比べて音響エネルギーがより多く減衰されることになる。
【００７８】
多孔質ポリマーシートの穴の整列状態と同様、穴のサイズと数を変えて望む音響減衰特性と望む力学特性をバランスさせることができる。例えば一般に貫通穴がより大きいと、複合材料１１００をより堅固でより強力にすることができる。貫通穴をより大きくしたり貫通穴の数をより多くしたりすると、堅固な複合材料１１００の中を通過する音響エネルギーの経路をより広くすることにもなる。その結果、全体的な音響減衰がより少ない、より堅固でより強力な複合材料１１００が得られる。
【００７９】
それに加え、上に説明したのと同様、連続気泡式ポリマーを用いる場合には、多孔質ポリマー層へのエポキシのいくらかの吸収が起こる可能性がある。連続気泡式ポリマーの空孔のサイズが所定の値よりも小さいか、独立気泡ポリマーを用いる場合には、実質的に吸収が起こらない可能性がある。吸収が実際に起こる場合には、多孔質ポリマー層の厚さを薄くする、及び／又は多孔質ポリマー層９００、１１０１の貫通穴のサイズを大きくするのと同様の効果があろう。
【００８０】
さらに、一般に、支持材料が多孔質ポリマー層の空孔の一部に吸収されている領域は、多孔質ポリマー層で支持材料が存在していない領域よりも著しく堅固になる。例えば支持材料が多孔質ポリマー層の空孔の一部に吸収されている領域は、曲げ弾性率が多孔質ポリマー層で支持材料がない領域の二倍よりも大きくなる可能性がある。
【００８１】
吸収の程度は、処理と取り扱いの影響を受ける可能性がある。例えば多孔質ＰＴＦＥを含む実施態様では、複合材料１１００の製造中に多孔質ＰＴＦＥを溶媒で湿らせた後に支持材料からなる層１１０２と接触させると、支持材料が多孔質ＰＴＦＥに吸収される程度を大きくすることができる。それに加え、製造中又は製造後に複合材料１１００に何らかの圧縮力を加えると、支持材料からなる層１１０２を多孔質ポリマー層９００、１１０１に吸収させることができる。複合材料１１００に対する圧縮力によって多孔質ポリマー層９００、１１０１を押しつぶすこともできる（例えば恒常的な圧縮）。
【００８２】
図１１に示した複合材料１１００は、２つの多孔質ポリマー層９００、１１０１を含んでいる。別の実施態様は、単一の多孔質ポリマー層、又は３つ以上の多孔質ポリマー層を含むことができる。例えばエポキシ層と交互に配置した３つの多孔質ＰＴＦＥ層を用いて音響減衰材料の一実施態様を構成した。平均直径が０.１４mmで多孔質ＰＴＦＥ層の全表面積の約１０７％がカバーされる複数の穴を、ドリルで各々の多孔質ＰＴＦＥ層に設けた。一つのサンプルでは、個々の多孔質ＰＴＦＥ層の穴を非常によく揃えて配置した。このサンプルの音響減衰を測定すると、１ＭＨｚで３７５ｄＢ／ｃｍであった。別のサンプルでは、個々の多孔質ＰＴＦＥ層の穴があまりよく揃っていないようにした。よく揃っていないこのサンプルの音響減衰を測定すると、１ＭＨｚで４３１ｄＢ／ｃｍであった。
【００８３】
エポキシ層と交互に配置した２つの多孔質ＰＴＦＥ層を用いて別の一実施態様を構成した。多孔質ＰＴＦＥ層は複数の穴を含んでいた。この実施態様は、５０psiで圧縮したときに可塑変形を示さなかった。多孔質ＰＴＦＥ層に複数の穴がない同様の一実施態様は、５０psiで圧縮したときに約３％の可塑変形を示す可能性がある。
【００８４】
上に説明した貫通穴（例えば貫通穴９０１）の代わりに盲穴にすることができる。このような構成だと、複合材料１１００の中を通過する連続的な支持材料音響経路がなくなる。
【００８５】
穴（例えば貫通穴）を含む多孔質ポリマーからなる少なくとも一枚のシートを有する上に説明した材料は、音響を減衰させるさまざまな用途に使用できる。このような材料は、超音波プローブ（例えば上に説明した図１の超音波プローブ）で使用できる。このような材料は、音響減衰の他の用途にも使用できる。実際、このような材料は、音響エネルギーを減衰させることが望ましい多彩な用途で用いることができる。
【００８６】
上に説明した各々の音響減衰材料は、特定の用途で必要とされるサイズよりも大きいマスターシートとして製造することができる。例えば複数の個別の超音波変換器システムのための十分な材料を含む超音波変換器におけるバッキング材料として使用するため、音響減衰材料からなるマスターシートを製造することができる。マスターシートは、例えば、個別の超音波変換器システムで使用するための個別の区画に分離することができる。その方法は、個別の区画の露出したエッジをシール材料（例えばエポキシ及び／又は熱可塑性フルオロポリマー）でシールする工程を含んでいてもよい。
【００８７】
音響減衰材料の個々の区画を製造する（例えばマスターシートを製造しない）実施態様では、その方法は、音響減衰材料の露出したエッジをシール材料（例えばエポキシ及び／又は熱可塑性フルオロポリマー）でシールする工程を含んでいてもよい。
【００８８】
上に説明した音響減衰材料の各々において、多孔質ポリマーは、支持に用いる材料よりも著しく大きな音響減衰能力を持つことができる。例えば多孔質ポリマーの音響減衰能力は、支持材料の二倍よりも大きくできる。それに加え、支持材料は、多孔質ポリマーよりも著しく堅固にすることができる（例えば剛性がより大きい）。例えば支持材料は、多孔質ポリマーの二倍の曲げ弾性率を持つことができる。さらに、多孔質ポリマーは、空孔率を少なくとも５％にすることができる。例えば多孔質ポリマーは、空孔の率を５〜８５％にすることができる。
【００８９】
上に説明した材料は、例えば音響エネルギーを制御することが望ましいシステムで使用できる。それに加え、上に説明した材料は単位厚さ当たりの減衰が比較的大きいため、所定の厚さの減衰材料でより大きな減衰を実現すること、又は減衰が比較的小さな材料で望む量の減衰を利用することができる。後者の能力は、微細化が望ましい用途で特に有利である。特に、超音波プローブ（その一例が、図１を参照してすでに説明したものである）では、一つ以上の能動（例えば圧電）素子によって生成される音響エネルギーを制御するため一般に減衰材料が用いられる。上に説明した材料を超音波変換器で使用すると、例えば現在のプローブとサイズが同じで性能がより優れたプローブ、及び／又はより小さな変換器プローブが可能になる。
【００９０】
図１２は、超音波プローブアセンブリ１２００の斜視図である。プローブアセンブリ１２００は、ハウジング１２０１とケーブル１２０２を含んでいる。ケーブル１２０２は、超音波イメージング装置（図示せず）と相互連結されている。一般に、プローブアセンブリ１２００は、ハウジング１２０１の中に収容されていてプローブアセンブリ１２００の一端に沿ってプローブアセンブリ面１２０３を通って超音波エネルギーを伝えることのできる複数の超音波変換器を含んでいる。音波の形態になった超音波エネルギーは、患者の外表面又は患者の内部構造に向けることができる。音波はさまざまな内部構造と相互作用して反射される可能性がある。次に、これらの反射をプローブアセンブリ１２００によって検出し、超音波イメージング装置によって患者の内部構造の画像として表示することができる。
【００９１】
プローブアセンブリ１２００は、イメージング容積１２０８を走査することができる。これは、一次元変換器アレイを可動部材に取り付けることによって実現できる。一般に、一次元変換器アレイは、縦軸１２０５に沿った複数の変換器要素を有する単一の行を含んでいる。電子的制御を通じ、音響エネルギーのビームを縦軸１２０５に沿って走査させることができる。音響エネルギーの一部は反射されて変換器アレイに戻り、音響エネルギーから電気信号へと変換される。次に、その電気信号を、音響エネルギーによって走査した領域の二次元画像に変換することができる。プローブアセンブリ１２００は、横軸１２０４に沿って機械式走査（例えば回転）が可能な一次元変換器アレイを含むことができる。したがって縦軸１２０５に沿った電子的走査と横軸１２０４に沿った変換器アレイの機械的走査の組み合わせを通じ、イメージング容積１２０８全体を音響エネルギーのビームで走査することができる。反射されて変換器アレイに戻るエネルギーは、イメージング容積１２０８の三次元画像に変換することができる。
【００９２】
プローブアセンブリ１２００の変換器アレイは、横軸１２０４に沿って機械式走査（例えば回転）が可能な二次元変換器アレイにすることができる。アレイには回転軸（例えば横軸１２０４）に垂直な方向の長さがあることを利用し、伝わる音響エネルギーをさらに制御することができる。例えば横軸１２０４に沿った変換器を用いて音響エネルギーの形を整えることで、側部のローブを小さくするとともに、横軸１２０４に沿った集束を改善することができる。
【００９３】
図１３に移ると、一次元超音波変換器システム１３００の概略断面図が示されている。超音波変換器システム１３００は、縦軸１３０５と横軸１３０４を有する。これらの軸は、例えば図１２のプローブアセンブリの各々縦軸１２０５及び横軸１２０４と同様である。超音波変換器システム１３００は、超音波信号を伝えること、及び／又は受け取ることができる。
【００９４】
一般に、当業者に知られているように、変換器１３１５（活性層（例えば圧電層１３０６）と、その層に付着させるオプションの任意のマッチング層（以下に説明する））は、縦軸１３０５に沿って所定数の離散した区画（例えば区画１３０９ａ〜１３０９n。ただしnは、離散した区画の所定の数を表わす）に分割することができる。離散した各々の区画が変換器要素になることができる（例えば離散した区画１３０９ａが一つの変換器要素になることができる）。離散した区画を互いに電気的に接続し、２つ以上の離散した区画が単一の変換器要素として動作するようにできる（例えば離散した区画１３０９ａと１３００９ｂを電気的に接続し、単一の変換器要素として機能するようにできる）。バッキング１３１３も存在していてよい。
【００９５】
図１３は、縦軸１３０５に沿ってまっすぐな超音波変換器システム１３００を示している。超音波変換器システム１３００は、縦軸１３０５に沿って曲がっていてもよい。この曲がりは、例えば個々のまっすぐな変換器要素を縦軸１３０５に沿って互いにある角度に配置することによって実現できる。図１３は、横軸１３０４に沿って平坦な超音波変換器システム１３００の個々の変換器要素も示している。別の構成では、超音波変換器システム１３００の個々の変換器要素は、横軸１３０４に沿って曲がっていてもよい。
【００９６】
変換器１３１５は、圧電層１３０６を含むことができる。圧電層１３０６は、圧電材料層１３２０と、第一の電極層１３２１と、第二の電極層１３２２を含むことができる。圧電材料層１３２０は、セラミックをベースとした材料（例えばジルコン酸チタン酸亜鉛（PZT））を含むことができる。第一の電極層１３２１は、一つ以上の導電性材料層を含むことができる。同様に、第二の電極層１３２２は、一つ以上の導電性材料層を含むことができる。第一の電極層１３２１で個々の変換器要素の各々に接続されている部分は、その個々の変換器要素の信号電極として機能することができる。同様に、第二の電極層１３２２で個々の変換器要素の各々に接続されている部分は、その個々の変換器要素のグラウンド電極として機能することができる。
【００９７】
一般に、信号電極とグラウンド電極は図１３に示したように配置され、グラウンド電極は、圧電材料層１３２０で画像化領域と向かい合った側に来る。信号電極とグラウンド電極の位置は逆にしてもよい。そのような実施態様では、信号層をシールドするため追加のグラウンド層を設ける必要がある可能性がある。グラウンド電極は、図１３に示したような個別の電極でもよいし、個々の変換器要素各々の上に位置するグラウンド材料からなる一つの連続層でもよい。個々の変換器要素の電極は、音波の生成と感知が可能な電子回路と相互連結することができる。
【００９８】
オプションの音響マッチング層を圧電層１３０６と相互連結してもよい。図１３の超音波変換器システム１３００には、圧電層１３０６と相互連結されたオプションの第一のマッチング層１３０７とオプションの第二のマッチング層１３０８が示されている。オプションのマッチング層の存在とその数は、図１３に示した構成と異なっていてもよい。変換器１３１５は、圧電層１３０６と、その層に付着したオプションのあらゆるマッチング層を含んでいる。
【００９９】
圧電層１３０６として、電気エネルギーを力学エネルギーに変換したり、力学エネルギーを電気エネルギーに変換したりできる力学的に活性な層が可能である。すでに説明したように、圧電層１３０６は、グラウンド電極と信号電極に挟まれたPZT材料層を含むことができる。音波信号を発生させることのできる多彩な成分と材料で圧電層１３０６の少なくとも一部を置き換えることができる。そのような成分と材料として、セラミック材料、強誘電材料、複合材料、キャパシタ微細加工超音波変換器（CMUT）、圧電微細加工超音波変換器（PMUT）や、これらの任意の組み合わせがある。具体的な成分、動作の電気機械的原理、材料に関係なく、力学的に活性な層は、電気エネルギーを力学エネルギーに、力学エネルギーを電気エネルギーに変換する手段を含むことができる。この手段は、音響面１３１４と、個別に制御できる複数の変換器要素とを有する。一般に、イメージングの目的で使用できる超音波信号を発生させるための当業者に知られているあらゆるシステムを力学的に活性な層で使用することができる。
【０１００】
図１３に戻ると、個別の離散した区画の各々は、変換器１３１５のダイシングの間に形成される切り口（例えば離散した区画１３０９cと１３０９dの間の切り口１３１０）によって隣の離散した区画から分離することができる。切り口は、充填材料で満たしてもよい。それに加え、一つ以上の音響レンズを音響面１３１４と相互連結してもよい。
【０１０１】
圧電層１３０６は音響エネルギーを放出するため、いくらかの音響エネルギーがバッキング１３１３の中に入ることになる。このような音響エネルギーはイメージング容積１２０８には向かわないため、減衰させることが望ましい。この音響エネルギーを減衰させると、反射されて圧電層１３０６に戻る音響エネルギーの量を減らすのに役立つ。反射されるこのような音響エネルギーは、イメージング容積１２０８から反射されて圧電層１３０６に戻る音響エネルギーと干渉する可能性があるため、画像の品質が低下する可能性がある。
【０１０２】
バッキング１３１３は、中間層１３０１を含むことができる。中間層１３０１は、超音波変換器の当業者に知られている材料（例えばエポキシ、シリコーンゴム、タングステン、アルミニウム酸化物、雲母、ミクロスフェア、又はこれらの組み合わせ）を含むことができる。バッキング１３１３は、第二の層１３０２も含むことができる。第二の層１３０２は、減衰が大きい材料にすることができる。それは例えば、多孔質ポリマーでできた繊維（例えばその繊維は多孔質ＰＴＦＥで製造できる）からなる布帛層を含むすでに説明した材料である。例えば第二の層１３０２は、図６及び／又は図７を参照して説明した音響減衰材料を含むことができる。
【０１０３】
図１４は、変換器とフレームのアセンブリ１４００の図である。変換器とフレームのアセンブリ１４００は、フレーム１４０１に取り付けられた図１３の超音波変換器システム１３００を備えている。図１３を参照して上に説明したように、超音波変換器システム１３００は、変換器アレイ１３１５と、中間層１３０１と、第二の層１３０２を含むことができる。変換器とフレームのアセンブリ１４００は、例えば図１２のプローブアセンブリ１２００の中に取り付けることができる。変換器とフレームのアセンブリ１４００は、フレーム回転軸１４０２のまわりを回転できるように取り付けることができる。このようなシステムでは、すでに説明したように、音響ビームは、縦軸１４０５に沿って電子的に操縦することと、フレーム回転軸１４０２のまわりを変換器とフレームのアセンブリ１４００を回転させることによって機械的に操縦することができる。モータ又はそれ以外の装置（図示せず）を用いて変換器とフレームのアセンブリ１４００をフレーム回転軸１４０２のまわりを回転させることができる。
【０１０４】
変換器アレイ１３００を図１２のプローブアセンブリ面１２０３と音響的にカップルさせるため、変換器とフレームのアセンブリ１４００を流体（例えば液体）の中に浸すことができる。流体は、図１２のプローブアセンブリ１２００のハウジング１２０１に収容することができる。
【０１０５】
上に指摘したように、変換器とフレームのアセンブリ１４００をハウジング１２０１の中で回転させ、横軸１２０４に沿って音響ビームを走査することができる。さらに、上に指摘したように、変換器とフレームのアセンブリ１４００は液体の中に浸すことができる。このようなシステムでは、変換器とフレームのアセンブリ１４００のサイズ及び／又は重量を小さくすることが有利であろう。変換器とフレームのアセンブリ１４００を浸した流体が原因でその変換器とフレームのアセンブリ１４００が移動しにくくなるが、変換器とフレームのアセンブリ１４００のサイズを小さくすることにより、その移動に対する抵抗力を小さくすることができる。変換器とフレームのアセンブリ１４００の重量を軽くすることにより、変換器とフレームのアセンブリ１４００の慣性を小さくすることができる。変換器とフレームのアセンブリ１４００の運動に対する抵抗力及び／又は慣性を小さくすると、特に、位置の精度が高まり、運動応答時間が短くなり、モータに必要とされるパワーが少なくなる。
【０１０６】
したがって上に説明したように、多孔質ポリマー繊維からなる少なくとも一つの布帛層を組み込んだバッキングを従来の超音波変換器用バッキング材料（例えばシリコーンゴム）の代わりに用いると、重量とサイズが小さくなるという利点を得ることができる。同様に、従来の超音波変換器用バッキング材料を多孔質ポリマー繊維からなる少なくとも一つの布帛層を組み込んだ同様のサイズのバッキングで置き換えると、そのバッキングの音響減衰能力を増大させることができる。
【０１０７】
さらに、多孔質ポリマー繊維からなる上記の布帛層は可撓性を持つため、曲がった変換器アレイ（例えば図１４の変換器アレイ１３００）を効率的に製造することが可能になる。例えば図１４の変換器アレイ１３００は、最初は平坦な変換器アレイとして製造することができる。この点に関し、圧電材料からなる平坦な連続層を、多孔質ポリマー繊維からなる少なくとも一つの布帛層を含むバッキングと相互連結することができる。圧電材料を切断して個別の変換器アレイ要素を形成した後、このアセンブリを曲がった面（例えば変換器とフレームのアセンブリ１４００のフレーム１４０１の曲面１４０３）と相互連結することができる。その後、切断プロセスの結果として生じる切り口を満たしてもよい。
【０１０８】
図１３に戻ると、第一の電極層１３２１と第二の電極層１３２２は、さまざまな方法で超音波イメージング装置に電気的に接続することができる。例えば個々の変換器要素各々（例えば離散した区画１３０９ａ〜１３０９n）を第一の電極層１３２１に電気的に接続することは、変換器１３１５のエッジに沿って第一の電極層１３２１を電気的に接続することによって実現できる。例えば離散した区画１３０９cの第一の電極層１３２１は、離散した区画１３０９cの露出した端部１３０３と相互連結することができる。
【０１０９】
図１５は、超音波イメージング装置を変換器１３１５の離散した区画の第一の電極層１３２１に電気的に接続する別の方法を示している。図１５は、図１３の超音波変換器システム１３００を図１３の切断線C-Cに沿って切断した断面図に、複数の電気的接続線１５０１ａ〜１５０１nを追加した図である。複数の電気的接続線１５０１ａ〜１５０１nの各々は、中間層１３０１と第二の層１３０２を貫通して延びている。例えば電気的接続線１５０１ａは、離散した区画１３０９ａの第一の電極層１３２１に電気的に接続され、中間層１３０１と第二の層１３０２を貫通して延びている。電気的接続線１５０１ａの露出部１５０３は、離散した区画１３０９ａの第一の電極層１３２１に電気的に接続されている。露出部１５０３は、当業者に知られている方法を利用して超音波イメージング装置に電気的に接続することができる。あるいは電気的接続線１５０１ａ〜１５０１nは、第二の層１３０２の底面１５０４を超えて延びることはできない。そのような構成では、電気的接続線１５０１ａ〜１５０１nは、当業者に知られている方法（例えばワイヤボンディング）を利用して超音波イメージング装置と相互連結することができる。
【０１１０】
電気的接続線１５０１ａ〜１５０１nは、中間層１３０１と第二の層１３０２の中を通過する穴を最初に設けることによって形成できる。これは、例えばレーザー穿孔によって実現できる。次に、（例えばメッキ法によって）穴に導電性材料を満たす。電気的接続線線１５０１ａ〜１５０１nは、単一の電気的接続線が複数の離散した区画に電気的に接続される構成にすることができる。例えば電気的接続線１５０１ａは、離散した区画１３０９ａと１３０９ｂに電気的に接続することができる。このような構成では、離散した区画１３０９ａと１３０９ｂが合わさって単一の変換器要素を形成できるため、電気的接続線１５０１ｂは存在しなくてもよい。電気的接続線１５０１ａ〜１５０１nは、これらの電気的接続線が電気的に接続されている離散した区画に向かわせることができる。
【０１１１】
図１６は、超音波イメージング装置を変換器１３１５の離散した区画の第一の電極層１３２１に電気的に接続する別の方法を示している。図１６は、超音波変換器アセンブリで用いるためのバッキングアセンブリ１６００の概略図である。繰り返しを避けるため、変換器アレイは図１６には示しておらず、バッキングアセンブリ１６００だけを示してある。バッキングアセンブリ１６００は、図１３の超音波変換器システム１３００と同じ向きに描いてある。
【０１１２】
図１６のバッキングアセンブリ１６００は、中間層１６０１と第二の層１６０２を含んでいる。超音波変換器システム１３００に関して上に説明したのと同様、中間層１６０１は、超音波変換器の設計の当業者に知られている材料を含むことができ、第二の層１６０２は、減衰が大きい材料（例えば多孔質ポリマーで製造された繊維からなる布帛層を含むすでに説明した材料）にすることができる。バッキングアセンブリ１６００は、相互連結アセンブリ１６０３を含んでいる。相互連結アセンブリ１６０３は、絶縁材料１６０４と個々の導電性部材を含むことができる。相互連結アセンブリ１６０３は、図１６に示してあるように中間層１６０１と第二の層１６０２の区画の間に配置することができる。図１６では線１６０７に沿った区画を切断し、相互連結アセンブリ１６０３の内部の詳細を明らかにしてある。
【０１１３】
個々の導電性部材として、個別のワイヤ（例えばワイヤ１６０５）が可能である。個別のワイヤは、絶縁材料の中にあって個々の変換器要素に向かうスロット（例えばスロット１６０６）の中に配置することができる。この点に関し、相互連結アセンブリ１６０３は、バッキングアセンブリ１６００の中を通過する複数の電気的接続線を含むことができる。絶縁材料１６０４は、中間層１６０１と同じ材料を含むことができる。
【０１１４】
図１に関して上に指摘したように、音響減衰材料１１４は、超音波プローブ１００の中の他の面に沿って配置してもよい。図１２に示した実施態様におけるのと同様、上に説明した音響減衰材料を用いてハウジング１２０１及び／又はプローブアセンブリ１２００内の他の部品を覆うことができる。上に説明した音響減衰材料をこのように応用すると、超音波変換器アレイ（例えば図１３の変換器アレイ１３００）に入射する望ましくない音響エネルギーの量を減らして画像の品質を向上させるのに役立つ。一般に、上に説明した音響減衰材料は、その音響減衰材料の表側ある面と向かい合って接し、その音響減衰材料の裏側が流体（例えば空気又は水）と接触するように配置することができる。このような配置では、音響減衰材料は、その面から発する音響エネルギーと、流体を通って伝わって音響減衰材料の裏側に入射する音響エネルギーを吸収することができる。
【０１１５】
図１７に移ると、超音波変換器システム１７００の概略断面図が提示されている。図１７では線１７１１と１７１２に沿って一部を切り取り、超音波変換器システム１７００の内部の詳細を明らかにしてある。超音波変換器システム１７００は、縦軸１７０５と横軸１７０４を有する。超音波変換器システム１７００は所定数の離散した区画で構成されており、それを図１７では離散した区画１７０９ａ〜１７０９nとして示してある（ただしnは離散した区画の所定の数を表わす）。超音波変換器システム１７００は、n個の変換器からなる単一の行を持つ一次元アレイとして示してある（ただしnは離散した区画の所定の数を表わす）。あるいは超音波変換器システム１７００は、多数の行と多数の列に配置された離散した区画の二次元アレイを含んでいてもよい。
【０１１６】
一般に、当業者に知られているように、変換器１７１５（圧電層１７０６と、その層に付着したオプションの任意のマッチング層からなる）は、所定数の離散した区画に分割することができ、それを図１７では縦軸に沿って配置した離散した区画１７０９ａ〜１７０９nとして示してある。図１３を参照して説明したのと同様、離散したこれら区画は、各々が変換器要素を形成するか、電気的にまとめられて２つ以上の離散した区画が一つの変換器要素を形成するようにできる。あとで説明するバッキング１７０１も存在してよい。
【０１１７】
変換器１７１５は圧電層１７０６を含むことができる。圧電層１７０６は、圧電材料層１７２０と、第一の電極層１７２１と、第二の電極層１７２２を含むことができる。圧電材料層１７２０は、セラミックをベースとした材料を含むことができる。第一の電極層１７２１は、一つ以上の導電性材料層を含むことができる。同様に、第二の電極層１７２２は、一つ以上の導電性材料層を含むことができる。第一の電極層１７２１で個々の変換器要素に接続される部分は、個々の変換器要素のための信号電極として機能することができる。同様に、第二の電極層１７２２はグラウンド電極として機能することができる。個々の変換器要素電極は、音波の発生と感知が可能な電子回路と相互連結することができる。
【０１１８】
オプションの音響マッチング層は、圧電層１７０６と相互連結することができる。図１７の超音波変換器システム１７００は、オプションの単一のマッチング層１７０７を示している。オプションのマッチング層の存在と数は、図１７に示した構成とは異なっていてもよい。変換器１７１５は、圧電層１７０６と、その層に付着したオプションの任意のマッチング層を含んでいる。
【０１１９】
圧電層１７０６として、電気エネルギーを力学エネルギーに、力学エネルギーを電気エネルギーに変換できる力学的に活性な層が可能であり、図１３の圧電層１３０６を参照して上に説明した任意の材料を含むことができる。図１７の変換器１７１５は音響面１７１４を含んでいる。個々の変換器要素の各々は、変換器１７１５のダイシング中に形成される切り口（例えば離散した区画１７０９cと１７０９dの間の切り口１７１０）によって隣の要素から分離することができる。
【０１２０】
超音波変換器システム１７００のバッキング１７０１は、図１１を参照して上に説明した複合材料を含むことができる。この点に関し、バッキング１７０１は、支持材料１７０２からなる層と交互に配置された一枚以上の多孔質ポリマーシート（例えばシート１７０３ａ、１７０３ｂ、１７０３c）を含むことができる。支持材料は、例えばエポキシを含むことができる。各々の多孔質ポリマーシート１７０３ａ、１７０３ｂ、１７０３cは、多孔質ＰＴＦＥを含むことができる。各々の多孔質ポリマーシート１７０３ａ、１７０３ｂ、１７０３cは、複数の貫通穴（例えば貫通穴１７０８）を含むことができる。その複数の貫通穴は、少なくとも一部を支持材料１７０２で満たすことができる。
【０１２１】
図１７は、多孔質ポリマーシート１７０３ａ、１７０３ｂ、１７０３cという３つの層を含むバッキング１７０１を示している。さまざまな実施態様では、単一の多孔質ポリマーシート、又は２枚の多孔質ポリマーシート、又は４枚以上の多孔質ポリマーシートを使用することができる。多孔質ポリマーシートの穴のパターンは、図１７に示したのとは異なっていてもよい。穴のサイズ、数、パターンを変えて望む力学特性及び／又は音響特性を実現することができる。
【０１２２】
図１７からわかるように、支持材料１７０２は、多孔質ポリマーシート１７０３ａ、１７０３ｂ、１７０３cを完全に包み込んでいる。このような構成は、個々の多孔質ポリマーシート１７０３ａ、１７０３ｂ、１７０３cをあらかじめ切断した後、それらを支持材料１７０２の中に包み込むことによって実現できる。
【０１２３】
あるいはバッキング１７０１は、単一の超音波変換器システム１７００に必要であるよりも大きなサイズに製造することができる。例えば単一の超音波変換器システム１７００に必要であるよりも数倍大きなバッキング材料からなるシートを用意することができる。同様のサイズの圧電材料層を、バッキング材料からなるそのシートと、望ましい可能性があるオプションの任意のマッチング層とに相互連結することができる。次にこのアセンブリをダイシングし、圧電材料からなるストリップの間に切り口を形成する。その後、切り口が満たされた状態にしてもよい。次に、このアセンブリ全体を切断して個々の超音波変換器システム（例えば図１７の超音波変換器システム１７００）にすることができよう。
【０１２４】
この点に関し、バッキング１７０１を（例えばスライシングによって）小さくして最終サイズにし、個々の多孔質ポリマーシート１７０３ａ、１７０３ｂ、１７０３cのエッジがバッキング１７０１の辺に沿って露出された状態にする。超音波変換器システム１７００の用途と作業環境に応じ、個々の多孔質ポリマーシート１７０３ａ、１７０３ｂ、１７０３cのエッジは、露出されたままにするか、製造工程において（例えばエポキシ層をバッキング１７０１のエッジの周囲に配置することによって）エッジをシールすることができる。エッジをシールし、例えば物質が多孔質ポリマーシートの空孔に入るのを阻止したり、追加の力学的強度を与えたりすることができる。
【０１２５】
個々の変換器要素への超音波変換器システム１７００の電気的接続は、図１３の超音波変換器システム１３００に関して上に説明したのと同様の方法で実現できる。例えば個々の変換器要素各々の第一の電極層１７２１への電気的接続は、変換器１７１５のエッジに沿って第一の電極層１７２１に電気的に接続することによって実現できる。例えば第一の電極層１７２１への電気的接続は、図１５（例えばバッキング１７０１の中を通過する穴を開けてメッキする）と図１６（例えば相互連結アセンブリ１６０３と同様の相互連結アセンブリを用いる）を参照して説明したのと同様の方法でバッキング１７０１を通じて電気的に接続することによって実現できる。
【０１２６】
超音波変換器システム１７００は、例えば超音波プローブの中に配置されると、音響面１７１４が超音波プローブの外側部分の近くに位置するような方向を向けることができる。したがって超音波変換器システム１７００の後面（例えばバッキング１７０１で圧電層１７０６とは反対側を向いた後面）は、超音波プローブの外側部分とは向き合わず、超音波プローブの内側部分を向くことができる。この点に関し、バッキング１７０１の後面は、例えば空気を含む可能性のある超音波プローブの内部環境にさらされていてもよい。
【０１２７】
図１７は、縦軸１７０４に沿ってまっすぐになった超音波変換器システム１７００を示している。別の構成では、超音波変換器システム１７００の個々の変換器要素が縦軸１７０４に沿って曲がっていてもよい。
【０１２８】
図１７は、図９〜図１１を参照して説明した材料と同様のバッキング１７０１を有する超音波変換器システム１７００を示している。超音波変換器システム１７００は、図８Ａと図８Ｂを参照して説明したバッキング材料を用いて構成してもよいことに注意されたい。
【０１２９】
図１８と図１９は、図１７の超音波変換器システム１７００の一応用例を示している。図１８は、超音波変換器を含むカテーテル１８００を示している。カテーテル１８００は、超音波変換器を取り囲む外側シェル１８０１と、相互連結用チューブ１８０２を備えている。チューブ１８０２は、超音波変換器を超音波イメージング装置（図示せず）と電気的に接続する導電経路を収容することができる。カテーテル１８００内の超音波変換器は、縦軸１８０５と縦軸１８０４に沿った方向に向けることができるため、イメージング面１８０８全体を音響エネルギーのビームで掃引することができる。
【０１３０】
音波の形態になった超音波エネルギーは、患者の内部構造に向けることができる。音波はさまざまな内部構造と相互作用して反射される可能性がある。そのような反射をカテーテル１８００内の超音波変換器によって検出し、超音波イメージング装置によって患者の内部構造の画像として表示することができる。
【０１３１】
図１９は、図１８に示したカテーテル１８００の切断線D-Dに沿った断面図である。超音波変換器システム１７００は、変換器１７１５とバッキング１７０１を含んでおり、外側シェル１８０１の中に配置される。カテーテル１８００は、超音波変換器システム１７００に電気的に接続するための電気的接続アセンブリ１９０４も含んでいる。電気的接続アセンブリ１９０４としては、例えばW.L.ゴア＆アソシエイツ社（ニューアーク、デラウェア州、アメリカ合衆国）から入手できるゴア（登録商標）マイクロフラットリボンケーブルが可能である。カテーテル１８００は、作業チャネル１９０５も含んでいてよい。
【０１３２】
バッキング１７０１は、例えば図８Ａ〜図１１を参照して説明した実施態様に従って構成することができる。バッキング１７０１は、単位厚さあたりの減衰が（従来の超音波変換器のバッキング材料と比べて）大きい多孔質ポリマーシートで構成できるため、従来からあるバッキング材料（例えばエポキシ、シリコーンゴム）でできた同様の減衰能力を持つバッキングよりも薄くできる。より薄くて堅固なバッキング１７０１にはいくつかの利点がある。例えば丸いカテーテル（例えばカテーテル１８００）では、バッキングが薄くなるため、超音波変換器システム１７００の最大幅を大きくすることができる。また、バッキングが薄くなるため、カテーテル内で他の部品のために利用できるスペースが増加する、及び／又はカテーテルの全体的なサイズを小さくできる。バッキング１７０１が堅固であることも、追加の支持部材を必要とせずに変換器１７１５を支持する、及び／又は位置決めするのに有利である。さらに、バッキング１７０１を通じて変換器１７１５に電気的に接続する上記の方法では、変換器１７１５のエッジに沿った電気的な接続が必要ないため、変換器１７１５とバッキング１７０１がカテーテル１８００の外側シェル１８０１まで、又はその近くまで広がっていてもよい。
【０１３３】
この明細書に記載した音響減衰材料は、さまざまな場所で使用することができる。上に指摘したように、この音響減衰材料は、プローブアセンブリ１２００のハウジング１２０１の内側を覆うのに使用できる。図２０は、音響減衰材料２００１が支持構造物２００２と相互連結されて（例えばエポキシを用いて結合されて）音響エネルギー吸収パネル２０００を形成している一実施態様を示している。このようなパネル２０００は、音響エネルギーを吸収することを目的として多彩な場所に配置することができる。例えばこのパネルは、音響エネルギーのレベルを下げたい所定の容積内に配置することができる。パネル２０００は、上に説明した一種類以上の音響減衰材料を含むことができる。
【０１３４】
図２１は、音響エネルギーを減衰させる方法のフローダイヤグラムである。このフローダイヤグラムは個々の工程を特定の順番で示しているが、単なる例示を目的としているため、工程の順番を図２１に示したのとは変えてもよい。第一の工程２１０１は、ある部材を、音響エネルギーを減衰させるべき経路に配置する操作を含んでいる。この部材は、多孔質ポリマーと支持材料を含むことができる。多孔質ポリマーは、ＰＴＦＥ、ウレタン、ポリスチレン、シリコーン、フルオロポリマー、ポリオレフィン（例えばポリエチレン、ポリプロピレン）、又はこれらの組み合わせを含むことができる。
【０１３５】
多孔質ポリマーは、布帛繊維からなる一つ以上の層の形態が可能である。支持材料が布帛繊維の間の空隙の一部を占めていてもよい。
【０１３６】
多孔質ポリマーは、不織布シートからなる個別の層が複数ある形態にすることができる。例えば多孔質ポリマーからなる複数の層は、支持材料からなる複数の層と交互に配置することができる。シートは、連続でも、穴が開いていてもよい。シートに穴が開いている実施態様では、支持材料が穴の少なくとも一部を満たしていてもよい。
【０１３７】
配置には、部材をある面と隣り合うように配置し、その部材の前面をその面と接触させることを含むことができる。配置には、部材を所定の容積内に配置してその所定の容積内の音響エネルギーを減衰させることを含むことができる。
【０１３８】
第二の工程２１０２では、部材内で音響エネルギーの少なくとも一部を吸収することが可能である。部材が一つの表面に近接させて配置されている実施態様では、吸収に、その面から発する音響エネルギーの吸収と、部材内でその部材の裏面に入射する音響エネルギーの吸収を含むことができる。
【０１３９】
第３の工程２１０３では、支持材料を用いて多孔質ポリマーを支持することができる。これは、例えば支持材料からなるマトリックスの中に多孔質ポリマー布帛からなる層を包み込むことによって、又は多孔質ポリマーからなる複数の層を支持材料からなる複数の層と交互に配置することによって実現できる。
【０１４０】
図２２は、超音波変換器の裏面に入射する音響エネルギーを減らす方法のフローダイヤグラムである。このフローダイヤグラムは個々の工程を特定の順番で示しているが、単なる例示を目的としているため、工程の順番を図２２に示したのとは変えてもよい。音響エネルギーは、１００ｋＨｚ〜１００ＭＨｚの周波数を持つことができる。
【０１４１】
第一の工程２２０１は、多孔質ポリマーを含む材料からなる層を用意する操作を含んでいる。多孔質ポリマーは、多孔質ポリマー布帛でも多孔質ポリマー不織布でもよい。その材料層は、前面と後面を有することができる。その材料層は、支持材料も含んでいてよい。多孔質ポリマー布帛を含む実施態様では、多孔質ポリマー布帛からなる層を支持材料からなるマトリックスの中に包み込むことができる。
【０１４２】
多孔質ポリマー不織布を含む実施態様では、多孔質ポリマー不織布は、複数のシートが支持材料からなる複数のシートと交互に配置された形態にすることができる。シートは、連続でも、穴が開いていてもよい。シートに穴が開いている実施態様では、支持材料が穴の少なくとも一部を満たしていてもよい。
【０１４３】
第二の工程２２０２では、材料の前表面が超音波変換器の裏面の隣にあって互いに向かい合う関係になるようにその材料を配置することができる。材料の後表面は流体（例えば気体）と接触していてもよい。流体としては、例えば超音波プローブの中、又は超音波変換器を収容したカテーテルの中に含まれる空気が可能である。
【０１４４】
次の工程２２０３では、超音波変換器の裏面から発する音響エネルギーを吸収することができる。次の工程２２０４では、材料の後表面に入射する音響エネルギーを吸収することができる。この点に関し、吸収されるエネルギーが超音波変換器の裏面に到達したり、超音波変換器の動作を妨げたりしないようにできる。
【０１４５】
上の詳細な説明では一般に音響減衰材料と超音波プローブアセンブリに関する実施態様を記載したが、この明細書に記載した実施態様は、音響の減衰が望ましい他の用途や、他の構成の超音波変換器で使用することができる。
【０１４６】
上に記載した実施態様に対する追加の変更や拡張は、当業者には明らかであろう。そのような変更や拡張は、以下の請求項に規定されている本発明の範囲に含まれるものとする。
【図１】
2010527167.tif 000003
【図２】
2010527167.tif 000004
【図３】
2010527167.tif 000005
【図４】
2010527167.tif 000006
【図５】
2010527167.tif 000007
【図６】
2010527167.tif 000008
【図７】
2010527167.tif 000009
【図８Ａ】
2010527167.tif 000010
【図８Ｂ】
2010527167.tif 000011
【図９】
2010527167.tif 000012
【図１０】
2010527167.tif 000013
【図１１】
2010527167.tif 000014
【図１２】
2010527167.tif 000015
【図１３】
2010527167.tif 000016
【図１４】
2010527167.tif 000017
【図１５】
2010527167.tif 000018
【図１６】
2010527167.tif 000019
【図１７】
2010527167.tif 000020
【図１８】
2010527167.tif 000021
【図１９】
2010527167.tif 000022
【図２０】
2010527167.tif 000023
【図２１】
2010527167.tif 000024
【図２２】
2010527167.tif 000025
【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
音響面と後面とを有する活性層であって、該活性層が少なくとも一つの超音波変換器要素を含み、該後面が該音響面に対して該活性層の反対側に在る、活性層、及び、
該後面と相互に連結されるバッキングであって、該バッキングが、空孔を有するポリマーを含む少なくとも一つの不織布膜と、複数の支持層とを含み、該少なくとも一つの不織布膜の各々が該複数の支持層と交互に配置される、バッキング、
を含む超音波変換器システム。
【請求項２】
前記少なくとも一つの超音波変換器要素の少なくとも一つが平面である、請求項１に記載の超音波変換器システム。
【請求項３】
前記少なくとも一つの不織布膜の各々の一つが複数の貫通孔を含み、前記複数の支持層が、該複数の貫通孔の少なくとも一部分を充填する共通の支持材料を含む、請求項１に記載の超音波変換器システム。
【請求項４】
前記複数の貫通孔の少なくとも幾つかが、近接の不織布膜の貫通孔と整列状態ではない、請求項３に記載の超音波変換器システム。
【請求項５】
前記複数の貫通孔の大部分が、近接の不織布膜の任意の貫通孔と整列状態ではない、請求項４に記載の超音波変換器システム。
【請求項６】
前記複数の貫通孔の全てが、近接の不織布膜の貫通孔と整列状態ではない、請求項５に記載の超音波変換器システム。
【請求項７】
前記ポリマーが、ＰＴＦＥ、ウレタン、ポリスチレン、フルオロポリマー、シリコーン及びポリオレフィンからなる群から選択される、請求項３に記載の超音波変換器システム。
【請求項８】
前記ポリマーがＰＴＦＥである、請求項７に記載の超音波変換器システム。
【請求項９】
前記一般支持材料が、エポキシ、ＴＨＶ、ＦＥＰ、ＰＴＦＥ、ＰＥＳ、ＥＦＥＰ、ＰＥＴ、ＰＥＥＫ、ＰＥＩ、ＰＣ及びＬＣＰからなる群から選択される、請求項７に記載の超音波変換器システム。
【請求項１０】
前記少なくとも一つの不織布膜の各々が１から２００μｍ（ミクロン）の厚みであり、前記複数の支持層の各々が１から２００μｍ（ミクロン）の厚みである、請求項３に記載の超音波変換器システム。
【請求項１１】
前記少なくとも一つの不織布膜の各々と前記複数の支持層とが、前記活性層に対して所定の角度で配置される、請求項１に記載の超音波変換器システム。
【請求項１２】
前記バッキングが複数の前記不織布膜を含み、該複数の前記不織布膜が、各々、１から８００μｍ（ミクロン）の厚みを有し、前記複数の支持層が、各々、１から５００μｍ（ミクロン）の厚みを有する、請求項１に記載の超音波変換器システム。
【請求項１３】
前記ポリマーが、ＰＴＦＥ、ウレタン、ポリスチレン、フルオロポリマー、シリコーン及びポリオレフィンからなる群から選択される、請求項１２に記載の超音波変換器システム。
【請求項１４】
前記ポリマーがＰＴＦＥである、請求項１３に記載の超音波変換器システム。
【請求項１５】
前記複数の支持層が、ポリマー、セラミック及び金属からなる群から選択される材料を含む、請求項１３に記載の超音波変換器システム。
【請求項１６】
前記複数の支持層が、熱硬化性樹脂、熱可塑性樹脂、フルオロポリマー及びエポキシからなる群から選択される材料を含む、請求項１３に記載の超音波変換器システム。
【請求項１７】
さらに、近接の膜と支持層との間に配置される複数の相互連結層を含み、該複数の相互連結層の各々が、
第一表面と第二表面とを有する接着剤キャリア、
該第一表面上に配置される第一接着剤層及び、
該第二表面上に配置される第二接着剤層を含む、
請求項１２に記載の超音波変換器システム。
【請求項１８】
前記複数の相互連結層が、前記近接の膜と前記支持層とを互いに結び付ける働きをすることが可能である、請求項１７に記載の超音波変換器システム。
【請求項１９】
さらに、前記バッキングを通過する複数の連続的な経路を含み、前記複数の連続的な経路が導電性材料で少なくとも一部分を充填し、該複数の連続的な経路の各々が前記バッキングを通過する導電性経路を提供する働きをすることが可能である、請求項１に記載の超音波変換器システム。
【国際調査報告】
2010527167.tif 000026
2010527167.tif 000027
2010527167.tif 000028
2010527167.tif 000029
2010527167.tif 000030
2010527167.tif 000031